(57)【要約】【課題】改善された性能及び表面親和性を有するポリマー添加剤の提供【解決手段】ハイパーブランチ状及び／又は樹状ポリマーもしくはコポリマーに化学的に結合している既知のポリマー添加剤部分を含む新規添加剤、及び両親媒性コポリマーに化学的に結合している既知のポリマー添加剤部分を含む新規添加剤は、有機支持体中で驚くべき耐久性（永続性)並びに高い表面親和性を示す。【特許請求の範囲】
【請求項１】
少なくとも一つのポリマー添加剤部分、及び少なくとも一つのハイパーブランチ状もしくは樹状ポリマー部分を含む永久又は表面活性ハイパーブランチ状もしくは樹状安定剤。
【請求項２】
式（I）
【化１】
2004531611.tif 000046
（式中、ｘ及びｙは、互いに独立して、１以上を表わし、
ｚは、１ないし５を表わし、
Ｌは、互いに独立して直接結合又は化学結合基を表わす。）で表わされるハイパーブランチ状もしくは樹状ポリマー又はコポリマーであるが、但し、３，５−ジヒドロキシ安息香酸の自己縮合生成物及び４−ヒドロキシフェニルメチルカルビノールベンゾトリアゾールの反応生成物は除く請求項１記載の安定剤。
【請求項３】
前記安定剤部分が、抗酸化剤、紫外線吸収剤、立体障害性アミン光安定剤、ヒドロキシルアミン安定剤、ニトロン安定剤、酸化アミン安定剤、ベンゾフラノン安定剤及び有機燐安定剤部分からなる群から選択される請求項２記載の安定剤。
【請求項４】
式中、ｘが１より大きく、かつ２つの異なる添加剤部分からなる請求項２記載の安定剤。
【請求項５】
前記２つの異なる安定剤部分が、紫外線吸収剤及び立体障害性アミン光安定剤部分である請求項４記載の安定剤。
【請求項６】
前記ハイパーブランチ状又は樹状部分が、ジメチロールプロピオン酸及びα，α−ビス（ヒドロキシメチル）ブチル酸から選択される多官能性モノマーを含む請求項２記載の安定剤。
【請求項７】
式中、前記結合基Ｌが、−ＯＣＯ−又は−ＣＯＯ−を表わすか、もしくは前記基−ＯＣＯ−又は−ＣＯＯ−を含むヒドロカルビレン基を表わす請求項２記載の安定剤。
【請求項８】
式（ａ）
【化２】
2004531611.tif 000047
で表わされる添加剤化合物を
完全に形成されたハイパーブランチ状もしくは樹状ポリマー又はコポリマー、
部分的に形成されたハイパーブランチ状もしくは樹状ポリマー又はコポリマー、又は、
ハイパーブランチ状もしくは樹状ポリマー又はコポリマーの成分と反応させることからなる、式（Ｉ）
【化３】
2004531611.tif 000048
で表わされる化合物の調製方法（上記式において、
ｘ及びｙは、互いに独立して、１以上を表わし、
ｚは、１ないし５を表わし、
Ｌは、互いに独立して直接結合又は化学結合基を表わし、
ｐ及びｑは、独立して、１以上を表わし、
Ｇは、独立して、反応性官能基（ＲＦＧ）もしくは少なくとも一つの反応性官能基を含むヒドロカルビレン基を表わす。)。
【請求項９】
カルボキシ官能添加剤とポリ（エチレングリコール）モノメチルエーテル及びジメチロールプロピオン酸を反応させることからなる請求項８記載の調製方法。
【請求項１０】
（ｉ）熱、光又は酸化の有害な影響を受けやすい有機物質、及び
（ｉｉ）請求項１記載の安定剤の安定化有効量
を含む安定化された組成物。
【請求項１１】
熱、光又は酸化の有害な影響に対して、有機物質を安定化するための方法であって、請求項１記載の永久又は表面活性ハイパーブランチ状もしくは樹状安定剤の少なくとも一種を有機物質の中に配合すること又は有機物質に塗布することからなる方法。
【請求項１２】
少なくとも一種のポリマー添加剤部分及び少なくとも一つの両親媒性コポリマー部分を含む永久又は表面活性両親媒性ポリマー安定剤。
【請求項１３】
式（ＩＩ）
【化４】
2004531611.tif 000049
（式中、ｔ、ｕ及びｖは、独立して１以上を表わし、
Ｌは、互いに独立して直接結合又は化学結合基を表わす。）で表わされる請求項１２記載の安定剤。
【請求項１４】
式中、ｔ、ｕ及びｖは、各々１を表わし、
両親媒性コポリマー部分は、Ｃ18Ｈ37（ＯＣＨ2ＣＨ2）2−及びＣＨ3ＣＨ2（ＣＨ2ＣＨ2）13ＣＨ2ＣＨ2（ＯＣＨ2ＣＨ2）2.5−から選択され、
結合基Ｌは、エステル基を含む請求項１３記載の安定剤。
【請求項１５】
（ｉ）熱、光又は酸化の有害な影響を受けやすい有機物質、及び
（ｉｉ）請求項１２記載の式（ＩＩ）で表わされる安定剤化合物の安定化有効量
を含む安定化された組成物。
【請求項１６】
熱、光又は酸化の有害な影響に対して、有機物質を安定化するための方法であって、請求項１２記載の永久又は表面活性両親媒性ポリマー安定剤の少なくとも一つを有機物質の中に配合すること又は有機物質に塗布することからなる方法。
【発明の詳細な説明】
【技術分野】
【０００１】
本発明は、ハイパーブランチ状もしくは樹状ポリマー又はコポリマーに化学的に結合している既知のポリマー添加剤部分を含む新規添加剤に関する。本発明はまた、両親媒性コポリマーに化学的に結合している既知のポリマー添加剤部分を含む新規添加剤にも関する。新規添加剤は、有機支持体中で優れた耐久性（永続性)及び高い表面親和性を示し、かつ、例えば、天然又は合成ポリマー、記録媒体及びインクに有用である。
【背景技術】
【０００２】
ランダムハイパーブランチ状ポリマーは既知である。ハイパーブランチ状ポリマーは、枝分れを導入し得る少なくとも一つの多官能性モノマーの存在下でのモノマーのランダム重合から得られる。そのような合成計画は、“Ｓｔｅｐ−ＧｒｏｗｔＨ  Ｐｏｌｙｍｅｒｓ  ｆｏｒ  ＨｉｇＨ−Ｐｅｒｆｏｒｍａｎｃｅ  Ｍａｔｅｒｉａｌｓ：Ｎｅｗ  ＳｙｎｔＨｅｔｉｃ  ＭｅｔＨｏｄｓ，”Ｈｅｄｒｉｃｋ，Ｊ．Ｌ．及びＬａｂａｄｉｅ，Ｊ．Ｗ．，Ｅｄｓ．，Ａｍ．ＣＨｅｍ．Ｓｏｃ．，ワシントンＤ．Ｃ．，１９９６，１９１ないし１９３頁中でＨａｗｋｅｒ及びＤｅｖｏｎｐｏｒｔにより示される。“Ａｄｖａｎｃｅｓ  ｉｎ  Ｐｏｌｙｍｅｒ  Ｓｃｉｅｎｃｅ，”１４３巻（１９９９）、Ｒｏｏｖｅｒｓ，Ｊ．，Ｅｄ．，Ｓｐｒｉｎｇｅｒ，Ｎｅｗ  Ｙｏｒｋ，１ないし３４頁中でＨｕｌｔ他は、ハイパーブランチ状ポリマーの総覧をしている。
【非特許文献１】
“Ｓｔｅｐ−ＧｒｏｗｔＨ  Ｐｏｌｙｍｅｒｓ  ｆｏｒ  ＨｉｇＨ−Ｐｅｒｆｏｒｍａｎｃｅ  Ｍａｔｅｒｉａｌｓ：Ｎｅｗ  ＳｙｎｔＨｅｔｉｃ  ＭｅｔＨｏｄｓ，”Ｈｅｄｒｉｃｋ，Ｊ．Ｌ．及びＬａｂａｄｉｅ，Ｊ．Ｗ．，Ｅｄｓ．，Ａｍ．ＣＨｅｍ．Ｓｏｃ．，ワシントンＤ．Ｃ．，１９９６，１９１ないし１９３頁中，Ｈａｗｋｅｒ及びＤｅｖｏｎｐｏｒｔ
【非特許文献２】
“Ａｄｖａｎｃｅｓ  ｉｎ  Ｐｏｌｙｍｅｒ  Ｓｃｉｅｎｃｅ，”１４３巻（１９９９）、Ｒｏｏｖｅｒｓ，Ｊ．，Ｅｄ．，Ｓｐｒｉｎｇｅｒ，Ｎｅｗ  Ｙｏｒｋ，１ないし３４頁中，Ｈｕｌｔ他
【０００３】
米国特許第３，４４１，９５３号明細書は、ある種の立体障害ジヒドロキシカルボン酸の別個のエステルが望ましい特性を有し、そしてそれは柔軟剤、滑剤、湿潤及び再湿潤剤及び繊維助剤として使用され得、また繊維材料に改善された柔軟性、スコーチ耐性、湿潤性及び再湿潤性、静電制御、滑性、引張及び引裂強さ及び縫合性のような特性を与えることを教示している。ポリエチレングリコール（ＰＥＧ）がジメチロールプロピオン酸（２，２−ビス（ヒドロキシメチル）プロピオン酸又はＢＭＰＡ）と反応してＢＭＰＡのＰＥＧモノエステルを形成する例が与えられる。このジオール−エステルはその後、牛脂脂肪酸と反応して牛脂脂肪酸ジエステルを形成する。事実、第１段階においては、別固のＰＥＧ−ＢＭＰＡモノエステルは形成されないが、いくつかのハイパーブランチ状化が起こり得、その結果、ハイパーブランチ状ポリエステルが得られると考えられている。
【特許文献１】
米国特許第３，４４１，９５３号明細書
【０００４】
種々の基を用いたハイパーブランチ状ポリマーの官能化又は末端キャップ化は既知である。
【０００５】
国際特許公開第９７／２３５３８号公報及び米国特許第５，９９０，２６０号明細書は、非常に枝分れしたエポキシド官能性及びアルケニル官能性ポリエステルをそれぞれ開示している。該ポリエステルはジ、トリ、又はポリヒドロキシ官能性モノカルボン酸モノマーを自己縮合することにより調製され、そして前記ポリエステルは少なくとも一つのカルボキシル基及び多数のヒドロキシ基を含む。ポリエステルは、エポキシド官能性を導入する為にエピクロロヒドリンのような化合物を含むエポキシド含有化合物又は酸化性不飽和を含む化合物と反応させる。同様に、前記ポリステルは、アルケニル官能性を導入する為にアリル又はアクリル基を含む化合物と反応させる。
【特許文献２】
国際特許公開第９７／２３５３８号公報
【特許文献３】
米国特許第５，９９０，２６０号明細書
【０００６】
米国特許第３，６６９，９３９号明細書は、ポリヒドロキシモノカルボン酸、例えばジメチロールプロピオン酸の、非常に枝分れした自己縮合物を開示している。モノカルボン酸は縮合反応において存在し得る。生じた樹脂は塗料組成物において有益である。
【特許文献４】
米国特許第３，６６９，９３９号明細書
【０００７】
米国特許第５，１３６，０１４号公報は、ジオール又はジカルボン酸を用いて化学的にキャップされたか、架橋されたか、又は共重合されたハイパーブランチ状ポリエステルポリマー及びコポリマーを開示している。適切なキャッピング剤は無水物、アシルクロリド、イソシアネート及びベンジルイソチオシアネートを含む。
【特許文献５】
米国特許第５，１３６，０１４号明細書
【０００８】
ＳｃＨｍａｌｊｏＨａｎｎ他．，Ｐｏｌｙｍｅｒｉｃ  Ｍａｔｅｒｉａｌｓ  Ｓｃｉｅｎｃｅ  ａｎｄ  Ｅｎｇｉｎｅｅｒｉｎｇ，７７巻（１９９７），１７３頁は、２，２−ビス（ヒドロキシメチル）プロピオン酸の自己縮合に基づくハイパーブランチ状芳香族ポリエステル及びハイパーブランチ状ポリエステルが、炭素原子数２ないし１８のアルキル酸クロリドにより官能化され得、両親媒性特性を有するハイパーブランチ状ポリエステルを生じることを開示している。
【非特許文献３】
ＳｃＨｍａｌｊｏＨａｎｎ他．，Ｐｏｌｙｍｅｒｉｃ  Ｍａｔｅｒｉａｌｓ  Ｓｃｉｅｎｃｅ  ａｎｄ  Ｅｎｇｉｎｅｅｒｉｎｇ，７７巻（１９９７），１７３頁
【０００９】
非常に枝分れした樹枝状ポリマーは、例えば“Ｐｏｌｙｍｅｒｉｃ  Ｍａｔｅｒｉａｌｓ  Ｅｎｃｙｃｌｏｐｅｄｉａ，”５巻（１９９６），Ｊ．Ｃ．Ｓａｌａｍｏｎｅ，Ｅｄ．，ＣＲＣ  Ｐｒｅｓｓ，ニューヨーク，３０４９ないし３０５３頁で論じられるように周知である。樹枝状ポリマーは非直線状構造物であり、そして本質的に球形である。別個の、段階合成法が非常に枝分れした純粋な化合物、又はデンドリマーを調製する為に使用される。“Ｓｔｅｐ−ＧｒｏｗｔＨ  Ｐｏｌｙｍｅｒｓ  ｆｏｒ  ＨｉｇＨ−Ｐｅｒｆｏｒｍａｎｃｅ  Ｍａｔｅｒｉａｌｓ：Ｎｅｗ  ＳｙｎｔＨｅｔｉｃ  ＭｅｔＨｏｄｓ，”Ｈｅｄｒｉｃｋ，Ｊ．Ｌ．及びＬａｂａｄｉｅ，Ｊ．Ｗ．，Ｅｄｓ．，Ａｍ．ＣＨｅｍ．Ｓｏｃ．，ワシントンＤ．Ｃ．，１９９６，１８６ないし１９６頁中でＨａｗｋｅｒ及びＤｅｖｏｎｐｏｒｔが論じているように、高分子が厳密な幾何学的パターンにしたがう非常に規則的な枝分れを有する場合、その高分子はデンドリマーである。デンドリマーは、典型的に単分散でありそして各々の段階での精製を併う多段階法において調製される。
【非特許文献４】
“Ｐｏｌｙｍｅｒｉｃ  Ｍａｔｅｒｉａｌｓ  Ｅｎｃｙｃｌｏｐｅｄｉａ，”５巻（１９９６），Ｊ．Ｃ．Ｓａｌａｍｏｎｅ，Ｅｄ．，ＣＲＣ  Ｐｒｅｓｓ，ニューヨーク，３０４９ないし３０５３頁
【非特許文献５】
“Ｓｔｅｐ−ＧｒｏｗｔＨ  Ｐｏｌｙｍｅｒｓ  ｆｏｒ  ＨｉｇＨ−Ｐｅｒｆｏｒｍａｎｃｅ  Ｍａｔｅｒｉａｌｓ：Ｎｅｗ  ＳｙｎｔＨｅｔｉｃ  ＭｅｔＨｏｄｓ，”Ｈｅｄｒｉｃｋ，Ｊ．Ｌ．及びＬａｂａｄｉｅ，Ｊ．Ｗ．，Ｅｄｓ．，Ａｍ．ＣＨｅｍ．Ｓｏｃ．，ワシントンＤ．Ｃ．，１９９６，１８６ないし１９６頁中，Ｈａｗｋｅｒ及びＤｅｖｏｎｐｏｒｔ
【００１０】
デンドリマーの構造はまた、“Ａｄｖａｎｃｅｓ  ｉｎ  Ｐｏｌｙｍｅｒ  Ｓｃｉｅｎｃｅ，”１４２巻（１９９９）、Ｒｏｏｖｅｒｓ，Ｊ．，Ｅｄ．，Ｓｐｒｉｎｇｅｒ，ニューヨーク，１７９ないし２２８頁中でＲｏｏｖｅｒｓ及びＣｏｍａｎｉｔａにより論じられている。デンドリマーは、分子の対称の中心を定義する内殻分子、及び枝分れ層からなる。Ｔｏｍａｌｉａ他は、Ａｎｇｅｗ．ＣＨｅｍ．Ｉｎｔ．Ｅｄ．Ｅｎｇ．，２９（１９９０），１３８ないし１７５頁中で、開始剤内殻及び枝分れ基からなる“スターバースト（ｓｔａｒｂｕｒｓｔ）” デンドリマーを開示している。
【非特許文献６】
“Ａｄｖａｎｃｅｓ  ｉｎ  Ｐｏｌｙｍｅｒ  Ｓｃｉｅｎｃｅ，”１４２巻（１９９９）、Ｒｏｏｖｅｒｓ，Ｊ．，Ｅｄ．，Ｓｐｒｉｎｇｅｒ，ニューヨーク，１７９ないし２２８頁，Ｒｏｏｖｅｒｓ及びＣｏｍａｎｉｔａ
【非特許文献７】
Ｔｏｍａｌｉａ，Ａｎｇｅｗ．ＣＨｅｍ．Ｉｎｔ．Ｅｄ．Ｅｎｇ．，２９（１９９０），１３８ないし１７５頁
【００１１】
枝分れがランダム及び不規則でありそしてそれゆえ単分散ではない場合、ハイパーブランチ状高分子が生じる。そのようなハイパーブランチ状高分子中には多数の失敗配列が存在する。Ｍａｌｍｓｔｒｏｅｍ他によりＭａｃｒｏｍｏｌｅｃｕｌｅｓ，２８巻（１９９５），１６９８ないし１７０３頁に論じられているように、ハイパーブランチ状材料は、直線状及び完全に枝分れしたＡＢＸ反復単位を含みそして均一に至らない分岐度を有する。理想的な樹枝状物質は均一の分岐度を有する。
【非特許文献８】
Ｍａｌｍｓｔｒｏｅｍ他，Ｍａｃｒｏｍｏｌｅｃｕｌｅｓ，２８巻（１９９５），１６９８ないし１７０３頁
【００１２】
国際特許公開第９９／００４３９号公報及び国際特許公開第９９／００４４０号公報において、デンドリマーは非常に対称的である一方、ハイパーブランチ状の及び／又は樹枝状のものとして示される類似の高分子はある程度の不斉を有するがそれでもなお、非常に枝分れした樹木様構造を維持していることを教示している。
【特許文献６】
国際特許公開第９９／００４３９号公報
【特許文献７】
国際特許公開第９９／００４４０号公報
【００１３】
米国特許第５，４１８，３０１号明細書は、ポリエステル基盤の樹枝状の高分子及び慣用のポリエステルアルキド樹脂に対する代わりとしてのそれらの使用を教示している。樹枝状高分子は、対称の中心開始剤分子又は開始剤ポリマー及び１個のカルボキシル基と２個のヒドロキシル基を有するモノマー連鎖延長剤から成り立ち、及び所望により連鎖停止剤でキャップされている。ここで記載されている高分子は段階的方法において調製される。例示される中心開始剤分子はジトリメチロールプロパン、トリメチロールプロパン及びエトキシ化ペンタエリトリトールである。中心開始剤化合物は、ポリエチレングリコール又はポリプロピレングリコールのようなアルコキシレートポリマー、並びにポリテトラヒドロフランであり得ることが示唆されている。
【特許文献８】
米国特許第５，４１８，３０１号明細書
【００１４】
米国特許第５，６６３，２４７号明細書は、中心核、少なくとも３個の反応部位を有するモノマー又はポリマー連鎖延長剤及び所望により連鎖停止剤を含む樹枝状又は近樹枝状ハイパーブランチ状ポリエステル基盤の高分子を開示している。中心核は少なくとも１個の反応性エポキシド基を有するエポキシド化合物である。連鎖延長剤は少なくとも１個のヒドロキシル基及び少なくなくともカルボキシル基又はエポキシ基を有する。連鎖延長剤は例えば、ジメチロールプロピオン酸であり得る。上記の例は、段階的な調製を使用しそして核としてビスフェノールＡ−ジグリシジルエーテル及びトリグリシジルイソシアヌレートを使用する。
【特許文献９】
米国特許第５，６６３，２４７号明細書
【００１５】
国際特許公開第９６／１３５５８号公報は、少なくとも一つの不飽和モノマー及び少なくとも一つの不飽和ポリエステルを含む結合剤組成物を開示している。不飽和ポリエステルは、核、連鎖延長剤、及び連鎖停止剤を含んでいる樹枝状又はハイパーブランチ状高分子である。核は少なくとも１個の反応性ヒドロキシル基又はエポキシド基を有する。連鎖延長剤は少なくとも２個の反応性ヒドロキシル基及び少なくとも１個の反応性カルボキシル基を有する。ポリエステル中の不飽和は、連鎖停止剤をとおして導入される。ポリエステルの調製の為の段階的方法が開示されている。例示されたポリエステルはエトキシ化ペンタエリトリトールの核から調製される。
【特許文献１０】
国際特許公開第９６／１３５５８号公報
【００１６】
国際特許公開第９６／１９５３７号公報は、熱硬化性樹脂中への官能化されたポリエステル樹枝状又はハイパーブランチ状の高分子の配合による増加された靭性を有する複合材料のような熱硬化性材料を開示している。ポリエステル高分子は、少なくとも一つの第一又は第二の反応部位を含む。高分子は、少なくとも１個の反応性エポキシド基又はヒドロキシル基を有する核、少なくとも２個の反応性ヒドロキシル基及び少なくとも１個の反応性カルボキシル基を有する連鎖延長剤及び連鎖停止剤から成り立つ。反応部位は連鎖停止により導入される。開示されたポリエステルは段階的方法において調製される。例示されたポリエステルはペンタエリトリトールペンタエトキシレートの核から調製される。
【特許文献１１】
国際特許公開第９６／１９５３７号公報
【００１７】
国際特許公開第９７／４９７８１号公報は、少なくとも一つの連鎖停止された樹枝状又はハイパーブランチ状ポリエステル高分子及び冷媒からなる滑剤を含む冷却作動液を開示している。ポリエステルは核、連鎖延長剤及び連鎖停止剤からなる。核はモノ、ジ、トリ、又は多官能性アルコール又はエポキシドである。連鎖延長剤はヒドロキシ官能性カルボン酸でありそして連鎖停止剤は脂肪族カルボン酸である。例示された末端キャップされたハイパーブランチ状ポリエステルはネオペンチルグリコール又はトリメチロールプロパンのどちらかを核とした段階的方法において調製される。
【特許文献１２】
国際特許公開第９７／４９７８１号公報
【００１８】
国際特許公開第９７／４５４７４号公報は、ハイパーブランチ樹枝状ポリエステル高分子にグラフト化された熱可塑性ポリマーを開示している。ポリエステル高分子は核、連鎖延長剤及び所望による連鎖停止剤からなる。核は少なくとも１個の反応性エポキシド、ヒドロキシル、カルボキシル又は無水基を有する。連鎖延長剤は、少なくとも１個がヒドロキシル基であり及び少なくとも１個がカルボキシル又は無水基である少なくとも３個の反応性基を有する。所望による連鎖停止剤は例えば、脂肪族カルボン酸であり得る。例示されるハイパーブランチ樹枝状ポリエステルは、核としてペンタエリトリトールペンタエトキシレートを用いた段階的方法にしたがって調製される。
【特許文献１３】
国際特許公開第９７／４５４７４号公報
【００１９】
国際特許公開第９９／００４３９号公報は、ハイパーブランチ樹枝状ポリエステルアルコールの調製方法を開示している。ポリエステルアルコール（ポリマー状ポリアルコール又はポリオール）は対称性又は近対称性の非常に枝分れした構造を有する。ポリマー性ポリアルコールは、１個又はそれ以上の反応性基を有する開始剤分子、及び２個がヒドロキシル基でありそして１個が開始剤分子及び／又はヒドロキシル基と反応性である３個の官能基を有する枝分れ連鎖延長剤分子からなる。枝分れ連鎖延長剤の２個のヒドロキシル基は添加の間にアセタール保護される。例えば、脱保護及びその後のアセタール保護された連鎖延長剤のもう一つの世代の添加等は非常に枝分れした対称性デンドリマーをもたらす。国際特許公開第９９／００４４０号公報は、同様のポリマー性ポリアルコールの調製に対する類似の方法を開示している。２段階の収束性合成が教示され、該合成においては核（開始剤分子）が１個又はそれ以上のヒドロキシル又はエポキシド基を有している。枝分れ連鎖延長剤分子は２個がヒドロキシル基でありそして１個がカルボキシル基である３個の官能基を有する。枝分れ世代は最初に、ケタール保護された連鎖延長剤及びカルボキシル保護された連鎖延長剤から、そして脱保護／その後の反応段階から調製される。カルボキシル基を脱保護した後、調製された枝分れはその後核分子に結合される。米国特許第５，０４１，５１６号明細書は、ポリ芳香族エーテル及びポリアミドデンドリマーの調製の為の段階的に“収束的な”方法を開示している。
【特許文献１４】
国際特許公開第９９／００４３９号公報
【特許文献１５】
国際特許公開第９９／００４４０号公報
【特許文献１６】
米国特許第５，０４１，５１６号
【００２０】
直線状ポリマー−デンドリマーハイブリッドは既知である。
【００２１】
国際特許公開第９３／２１２５９号公報は、バーベル（ｂａｒｂｅｌｌｓ）、カイト（ｋｉｔｅｓ）、トリブロック（ｔｒｉｂｌｏｃｋｓ）及びノット（ｋｎｏｔ）形をした分子のような特定の形の樹枝状高分子及びそれらの段階的調製方法を開示している。これら特定の形の高分子の幾つかは、ポリアルキルエーテル又はポリスチレンのような直線状ポリマーの配合を用いた段階的方法により調製され得る。独特の反応部位を有する樹枝状ポリマー基が米国特許第５，０４１，５１６号明細書に開示されるとおりの収束的な成長の方法により好ましく調製される。例の全ては米国特許第５，０４１，５１６号明細書、Ｊ．Ａｍ．ＣＨｅｍ．Ｓｏｃ．１１２（１９９０），７６３８ないし７６４７頁及びＪ．ＣＨｅｍ．Ｓｏｃ．Ｐｅｒｋｎ  Ｔｒａｎｓ．Ｉ（１９９１），１０５９ないし１０７６頁に記載されるとおりの収束的方法により調製される真のデンドリマーであるポリ芳香族エーテルを用いて実施される。特別に形造られた化合物の、表面変性及び相溶化を含む広範囲な可能な用途が構想される。Ａｄｖａｎｃｅｓ  ｉｎ  Ｐｏｌｙｍｅｒ  Ｓｃｉｅｎｃｅ，”１４２巻（１９９９）、Ｒｏｏｖｅｒｓ，Ｊ．，Ｅｄ．，Ｓｐｒｉｎｇｅｒ，Ｎｅｗ  Ｙｏｒｋ，２１１ないし２１６頁中でＲｏｏｖｅｒｓ及びＣｏｍａｎｉｔａは、類似のハイブリッド高分子を開示している。官能性デンドリマー（ｄｅｎｄｒｉｍｅｒ）が、ハイブリッドを形成する為に直線状ポリマーと反応される。
【特許文献１７】
国際特許公開第９３／２１２５９号公報
【特許文献１８】
米国特許第５，０４１，５１６号明細書
【非特許文献９】
Ｊ．Ａｍ．ＣＨｅｍ．Ｓｏｃ．１１２（１９９０），７６３８ないし７６４７頁
【非特許文献１０】
Ｊ．ＣＨｅｍ．Ｓｏｃ．Ｐｅｒｋｎ  Ｔｒａｎｓ．Ｉ（１９９１），１０５９ないし１０７６頁
【非特許文献１１】
Ａｄｖａｎｃｅｓ  ｉｎ  Ｐｏｌｙｍｅｒ  Ｓｃｉｅｎｃｅ，”１４２巻（１９９９）、Ｒｏｏｖｅｒｓ，Ｊ．，Ｅｄ．，Ｓｐｒｉｎｇｅｒ，Ｎｅｗ  Ｙｏｒｋ，２１１ないし２１６頁，Ｒｏｏｖｅｒｓ及びＣｏｍａｎｉｔａ
【００２２】
ポリマーの表面特性をもたらすポリアルキレンオキシドポリマーの使用は既知である。
【００２３】
Ｍａｃｒｏｍｏｌｅｃｕｌｅｓ  ２５巻（１９９２），６３６ないし６４３頁中でＢｅｒｇｂｒｅｉｔｅｒ及びＳｒｉｎｉｖａｓは、高密度ポリエチレンの表面を変性する為の“閉じ込め官能化（ｅｎｔｒａｐｍｅｎｔ  ｆｕｎｃｔｉｏｎａｌｉｚａｔｉｏｎ）”法を開示している。ポリエチレンとポリ（エチレングリコール）のブロックコオリゴマーが調製されそして未使用ポリエチレンと良く混合される。この混合物から調製されたポリマーフィルムの分析は、ポリ（エチレングリコール）単位が本来フィルムの最外層になることを示している。
【非特許文献１２】
Ｍａｃｒｏｍｏｌｅｃｕｌｅｓ  ２５巻（１９９２），６３６ないし６４３頁，Ｂｅｒｇｂｒｅｉｔｅｒ及びＳｒｉｎｉｖａｓ
【００２４】
米国特許第５，２１７，５７３号明細書は、２個の親油基及び１個の親水基を有する界面活性剤の存在下でのアルカリ洗浄及び浮遊選択による紙からのレーザープリンター及びゼログラフィートナー、インク等を除去する方法を教示している。親油基はロジン酸から誘導されそして親水基はポリエチレングリコールから誘導される。
【特許文献１９】
米国特許第５，２１７，５７３号明細書
【００２５】
米国特許第５，４６４，６９１号明細書は、ポリオレフィンの表面エネルギーを変性する為の両親媒性樹脂の使用を開示している。両親媒性樹脂は炭化水素部分及び極性部分からなる。炭化水素部分は例えば、長鎖脂肪族カルボン酸から誘導されそして極性部分はテレケリックジオール、例えばポリエチレングリコールから誘導される。
【特許文献２０】
米国特許第５，４６４，６９１号明細書
【００２６】
米国特許第５，７２１，３２２号明細書は、トリブロックコポリマーの配合による非極性ポリマー材料、特にポリオレフィン及びポリスチレンの表面活性を増加させる方法を開示している。トリブロックコポリマーは、ホストポリマーと相溶性のある二つの部分、例えば長鎖脂肪族基を有する。中央の部分はポリエピクロロヒドリンテロマーから誘導される。
【特許文献２１】
米国特許第５，７２１，３２２号明細書
【００２７】
米国特許第５，２４０，９８５号明細書；米国特許第５，２７２，１９６号明細書；米国特許第５，２８１，４３８号明細書及び米国特許第５，３２８，９５１号明細書は、ポリオレフィンの表面エネルギーを増加させる為の両親媒性体の使用を開示している。両親媒性体は中心の親水性成分及び二つの親油性成分からなる。親水性成分は、例えばポリグリコールから誘導されそして親油性成分は例えば脂肪酸から誘導される。
【特許文献２２】
米国特許第５，２４０，９８５号明細書
【特許文献２３】
米国特許第５，２７２，１９６号明細書
【特許文献２４】
米国特許第５，２８１，４３８号明細書
【特許文献２５】
米国特許第５，３２８，９５１号明細書
【００２８】
国際特許第９７／１２８８２号明細書は、３，５−ジヒドロキシ安息香酸の自己縮合生成物及び４−ヒドロキシフェニルメチルカルビノールベンゾトリアゾールの反応生成物を含む高分子量ベンゾトリアゾールを開示している。米国特許第６，１１４，４８９号明細書は、官能性部分を有するハイパーブランチ状ポリマーを論じている。国際特許第９８／４４０２４号明細書は、抗酸化剤としてのある一定のハイパーブランチ状ポリマーの使用を論じている。
【特許文献２６】
国際特許第９７／１２８８２号明細書
【特許文献２７】
米国特許第６，１１４，４８９号明細書
【特許文献２８】
国際特許第９８／４４０２４号明細書
【００２９】
米国特許第５，７７７，１２９号明細書は、ハイパーブランチ状ポリマーを開示している。国際特許第０１／７４９４６号明細書は、樹状添加剤を開示している。
【特許文献２９】
米国特許第５，７７７，１２９号明細書
【特許文献３０】
国際特許第０１／７４９４６号明細書
【００３０】
ポリマー添加剤は、当業者に既知である。それらは、例えば、立体障害性フェノール系抗酸化剤のような抗酸化剤、ヒドロキシフェニルベンゾトリアゾール、ヒドロキシフェニルトリアジン及びヒドロキシベンゾフェノンのような紫外線吸収剤（ＵＶＡ’ｓ）、立体障害性アミン光安定剤（ＨＡＬＳ）、ヒドロキシルアミン安定剤、アミンオキシド安定剤、ベンゾフラノン安定剤及び有機燐安定剤である。
【発明の開示】
【課題を解決するための手段】
【００３１】
本発明の対象は、ハイパーブランチ状もしくは樹状ポリマー又はコポリマーに化学的に結合していることによって改善された性能及び／又は表面親和性を有するポリマー安定剤である。本発明の他の対象は、両親媒性コポリマーに化学的に結合していることによって改善された性能及び／又は表面親和性を有するポリマー安定剤である。既知のポリマー添加剤部分及び適当な反応性部位を含む化合物は、ハイパーブランチ状もしくは樹状ポリマー又はコポリマー、もしくは両親媒性コポリマーに、縮合又は他の化学反応によって結合される。
【００３２】
本発明の更なる対象は、ここで開示される新規プラスチック添加剤を調製するための方法である。
【００３３】
本発明の更なる対象は、熱、光又は酸化の有害な影響による分解を受けやすい安定化された組成物であり、そして該組成物は、ここで開示される新規ポリマー状安定剤の安定化有効量を含む。
【００３４】
少なくとも一つのポリマー添加剤部分、及び少なくとも一つのハイパーブランチ状もしくは樹状ポリマー部分を含む永久及び／又は表面活性ハイパーブランチ状もしくは樹状ポリマー安定剤が開示される。
【００３５】
少なくとも一つのポリマー添加剤部分、及び少なくとも一つの両親媒性コポリマー部分を含む永久及び／又は表面活性両親媒性ポリマー安定剤も開示される。
【００３６】
特に、本発明は、式（I）
【化５】
2004531611.tif 000002
（式中、ｘ及びｙは、互いに独立して、１以上を表わし、
ｚは、１ないし５を表わし、
Ｌは、互いに独立して直接結合又は化学結合基を表わす。）で表わされる新規ハイパーブランチ状もしくは樹状安定剤であるが、但し、３，５−ジヒドロキシ安息香酸の自己縮合生成物及び４−ヒドロキシフェニルメチルカルビノールベンゾトリアゾールの反応生成物は除く安定剤を開示している。
【００３７】
本発明はまた、式（ＩＩ）
【化６】
2004531611.tif 000003
（式中、ｔ、ｕ及びｖは、独立して１以上を表わし、
Ｌは、互いに独立して直接結合又は化学結合基を表わす。）で表わされる新規両親媒性安定剤も開示している。
【００３８】
変数ｔ、ｕ及びｖは、例えば、独立して１、２、３又は４である。
【００３９】
添加剤部分は、例えば、独立して、抗酸化剤、紫外線吸収剤、立体障害性アミン光安定剤、ヒドロキシルアミン安定剤、ニトロン安定剤、アミンオキシド安定剤、ベンゾフラノン安定剤及び有機燐安定剤部分からなる群から選択される。
【００４０】
記号ｘ、ｙは、独立して例えば、１ないし２００、１ないし１００、１ないし５０、例えば１ないし２５、１ないし１０又は１ないし５を表わし得る。
【００４１】
記号ｚは、例えば、１、２、３又は４を表わす。特に、ｚは１又は２を表わす。
【００４２】
本発明の目的のため、また当該技術で理解される通り、用語“部分”は、それが大きな化合物の部分を表わす場合、例えば、式（Ｉ）で表わされる化合物の部分を表わす場合、化学官能基を意味する。例えば、用語“ハイパーブランチ状もしくは樹状ポリマー又はコポリマー部分”は、式（Ｉ）のハイパーブランチ状又は樹状部分を指す。同様に、用語“添加剤部分”は、ポリマー添加剤機能を有する式（Ｉ）で表わされる化合物の部分を指す。ポリマー添加剤機能は、例えば、抗酸化剤、紫外線吸収剤、光安定剤、加工安定剤等機能を意味する。
【００４３】
化学結合基Ｌは、例えば、あらゆる二価の結合基を表わし得る。結合基は、例えば、エステル基、アミド基及び他の一般の二価の基、例えば、−ＯＣＯ−、−ＣＯＯ−、−Ｏ−、−ＣＯＮＨ−、−ＣＯＮＲ−、−ＮＨＣＯ−、−ＮＲＣＯ−、−ＣＯ−、−ＮＨ−、−ＮＲ−、−Ｓ−、−ＳＯ−、−ＳＯ2−、−ＣＳＯ−、−ＣＯＳ−、−ＣＳＳ−であり、
ここでＲは、ヒドロカルビル基を表わす。結合基Ｌが、−ＯＣＯ−又は−ＣＯＯ−を表わすか、もしくは−ＯＣＯ−又は−ＣＯＯ−を含むヒドロカルビレン基を表わすものが特に興味深い。
【００４４】
結合基Ｌはまた、上記エステル基、アミド基等の一つを含む二価のヒドロカルビレン基も表わし得る。
【００４５】
用語“ヒドロカルビル基”は、その原子価が炭素原子からの水素原子の引き抜きによって誘導される一価の炭化水素基を広く指す。ヒドロカルビル基は、例えば、（直鎖及び枝分かれ鎖の）脂肪族炭化水素基、脂環式炭化水素基、芳香族炭化水素基及びアラルキル基、アルキルアリール基、アルキニル基、シクロアルキニル基のような混合基を含む。ヒドロカルビル基は、アルキル基、シクロアルキル基、アリール基、アラルキル基、アルキルアリール基、アルケニル基、及びシクロアルケニル基等の基を含む。ヒドロカルビル基はまた、所望により、カルボニル基、カルボキシル基、アミノ基、アミド基、チオ基、スルホキシド基、スルホニル基及びエーテル基によって中断及び／又は所望により、ヒドロキシ基、アミノ基、アミド基、カルボキシル基及びチオ基によって置換され得る。
【００４６】
用語“ヒドロカルビレン基”は、両方の原子価が炭素原子からの水素原子の引き抜きによって誘導されるあらゆる二価の炭化水素基を広く指す。ヒドロカルビル基のためにここで示したものと同様の基、もちろん、余分の原子価を有する基、例えば、アルキレン基、アルケニレン基、アリーレン基、アルキルアリール基等が、ヒドロカルビレン基の定義の範囲内に含まれる。
【００４７】
ここで定義されたヒドロカルビレン基はまた、ポリマー状又はオリゴマー状ポリマー添加剤部分として従来技術で既知のあらゆるポリマー状又はオリゴマー状主鎖（非ハイパーブランチ状及び非樹状）でもあり得る。例えば、トリアジン含有ポリマー状主鎖は、市販の立体障害性アミン化合物、例えば、チマソルブ (登録商標：ＣＨｉｍａｓｓｏｒｂ)９４４の一部である。
【００４８】
本発明はまた、式（ａ）
【化７】
2004531611.tif 000004
で表わされる添加剤化合物を
完全に形成されたハイパーブランチ状もしくは樹状ポリマー又はコポリマー、
部分的に形成されたハイパーブランチ状もしくは樹状ポリマー又はコポリマー、又は、ハイパーブランチ状もしくは樹状ポリマー又はコポリマーの成分を反応させることからなる、式（Ｉ）
【化８】
2004531611.tif 000005
で表わされる化合物の調製方法（上記式において、
ｘ及びｙは、互いに独立して、１以上を表わし、
ｚは、１ないし５を表わし、
Ｌは、互いに独立して直接結合又は化学結合基を表わし、
ｐ及びｑは、独立して、１以上を表わし、
Ｇは、独立して、反応性官能基（ＲＦＧ）もしくは少なくとも一つの反応性官能基を含むヒドロカルビレン基を表わす。)にも関する。
【００４９】
式（ａ）で表わされるポリマー添加剤化合物は、例えば、抗酸化剤、紫外線吸収剤、立体障害性アミン光安定剤、ヒドロキシルアミン安定剤、ニトロン安定剤、アミンオキシド安定剤、ベンゾフラノン安定剤及び有機燐安定剤部分からなる群から選択される添加剤機能部分を含む。
【００５０】
反応性官能基（ＲＦＧ）は、例えば、−ＯＨ、−ＮＨＲ、−ＮＨ2、−ＳＨ、−ＳＯ2Ｈ、−ＣＯ2Ｈ、−ＣＯ2Ｒ、−ＣＯＸ、−ＣＳＯＨ、−ＣＯＳＨ、−ＣＳ2Ｈ、−ＮＣＯ、エポキシ基、エポキシエーテル基、エポキシエステル基又はＸであり得り、ここでＸはＣｌ、Ｂｒ又はＩを表わし、及びＲはヒドロカルビル基を表わす。
【００５１】
好ましくは、式（Ｉ）で表わされる安定剤において、ｘは、１より大きく、かつ２つの異なる添加剤部分からなる。
【００５２】
興味深いものは、２つの異なる添加剤部分が、紫外線吸収剤及び立体障害性アミン光安定剤部分である式（Ｉ）又は（ＩＩ）で表わされる安定剤である。
【００５３】
特に興味深いものは、ハイパーブランチ状又は樹状部分が、ジメチロールプロピオン酸及びα，α−ビス（ヒドロキシメチル）ブチル酸から選択される多官能性モノマーを含む式（Ｉ）又は（ＩＩ）で表わされる安定剤である。
【００５４】
特に好ましい式（Ｉ）又は（ＩＩ）で表わされる安定剤は、ハイパーブランチ状又は樹状部分が、ジメチロールプロピオン酸及びα，α−ビス（ヒドロキシメチル）ブチル酸から選択される多官能性モノマーを含み、かつ添加剤部分が、ヒドロキシフェニルベンゾトリアゾール、ヒドロキシフェニルトリアジン、ヒドロキシベンゾフェノン、及び立体障害
性アミン部分からなる群から選択されるものである。
【００５５】
添加剤部分は、例えば、
【化９】
2004531611.tif 000006
で表わされる立体障害性フェノール部分、
【化１０】
2004531611.tif 000007
で表わされるヒドロキシフェニルベンゾトリアゾール部分、
【化１１】
2004531611.tif 000008
で表わされるヒドロキシフェニルトリアジン部分、
【化１２】
2004531611.tif 000009
で表わされるヒドロキシベンゾフェノン部分、
【化１３】
2004531611.tif 000010
で表わされる立体障害性アミン部分、
【化１４】
2004531611.tif 000011
で表わされるヒドロキシルアミン部分、
【化１５】
2004531611.tif 000012
で表わされるニトロン部分、
【化１６】
2004531611.tif 000013
で表わされるアミンオキシド部分、
【化１７】
2004531611.tif 000014
で表わされるベンゾフラノン部分、及び
【化１８】
2004531611.tif 000015
で表わされるホスフィット及びホスホナイト部分からなる群から選択される添加剤機能構造基を含む化学構造基であり、
ここで、前記部分の開いた結合の少なくとも一つは、直接、基Ｇに結合され、
Ｒ1は、立体的に巨大な基、例えば、第三ブチル基、α−メチルベンジル基、α，α−ジメチルベンジル（クミル）基、α−メチルシクロヘキシル基、シクロペンチル基、ベンジル基及び第三オクチル基からなる群から選択された基を表わし、及び
ＲＸは、水素原子又はメチル基を表わす。
【００５６】
残りの開いた結合は、当業者に既知の基に結合され、その結果、添加剤部分が、その既知の添加剤機能基、たとえば水素原子又はヒドロカルビル基又はヒドロカルビレン基を有する。一つ以上のヒドロカルビレン基が、別のヒドロカルビレン基に結合されて、その結果、は、環状構造を形成することが可能である。
【００５７】
式（ａ）で表わされる化合物の基Ｇで表わされる、反応性官能基、ＲＦＧは、ハイパーブランチ状もしくは樹状ポリマー又はコポリマー上の反応部位、
部分的に形成されたハイパーブランチ状もしくは樹状ポリマー又はコポリマー上の反応部位、又は、それらの成分上の反応部位と反応する。式（Ｉ）の結合基Ｌは、この反応によって形成される。
【００５８】
多くの場合において、式（ａ）で表わされる本発明の化合物は開示され、かつポリマー安定化技術の当業者に既知である。いかなる反応性官能基も有しない既知の化合物を変性して、反応性官能基を持たせることも出来る；もしくは反応性官能基を有する既知の化合物を変性して、異なる反応官能性の反応性官能基を持たせることが出来る。例えば、ポリマー添加剤部分が求電子性エステルのような反応性官能基を含む基Ｇに結合されている式（ａ）で表わされる化合物は、前記エステルが求核性アルコールになるまで還元され得る。
【００５９】
即ち、本発明の式（ａ）で表わされるポリマー添加剤は、当該技術で既知であるか、もしくは、式（ａ）で表わされるポリマー添加剤に既知の方法によって変性され得る既知の化合物である。
【００６０】
興味深いものは、添加剤部分が、ヒドロキシフェニルベンゾトリアゾール、ヒドロキシフェニルトリアジン、ヒドロキシベンゾフェノン、及び立体障害性アミン部分からなる群から選択される、式（Ｉ）又は（ＩＩ）で表わされる安定剤である。
【００６１】
式（ａ）で表わされるポリマー添加剤の特定の例は、
【化１９】
2004531611.tif 000016
チマソルブ (登録商標：ＣＨｉｍａｓｓｏｒｂ)９４４，チバ  スペシャルティ  ケミカルズ、
【化２０】
2004531611.tif 000017
チヌビン（登録商標：Ｔｉｎｕｖｉｎ）６２２，チバ  スペシャルティ  ケミカルズ
及び他の立体障害性アミン又は変性可能な立体障害性アミン、
【化２１】
2004531611.tif 000018
及び他のヒドロキシフェニルベンゾトリアゾール又は変性可能なヒドロキシフェニルベンゾトリアゾール、
【化２２】
2004531611.tif 000019
及び他のヒドロキシフェニルトリアジン又は変性可能なトリアジンである。
【００６２】
式１）ないし１１）で表わされる上記構造から、本発明の変数ｐ及びｑは、実際に互いに独立し得るということが分かり得る。それ故、式（Ｉ）で表わされる本発明の化合物にける変数ｘ及びｙもまた、実際に互いに独立している。
【００６３】
例えば、反応性ヒドロキシル基を有する、式１）で表わされる化合物においては、ｐは１を表わし、ｑは２を表わす。式１）で表わされる化合物において、添加剤部分は、
【化２３】
2004531611.tif 000020
であり、
かつ、基Ｇは、反応性官能基であるヒドロキシル基を含むヒドロカルビル基
【化２４】
2004531611.tif 000021
を表わす。
【００６４】
式２）においては、ｐは１を表わし、ｑは２を表わす。添加剤部分は、
【化２５】
2004531611.tif 000022
であり、
かつ、反応性官能基（ヒドロキシル基）を含む二つの異なるヒドロカルビル基Ｇ
【化２６】
2004531611.tif 000023
が存在する。
【００６５】
反応性アミン末端基を有するオリゴマー状の式３）においては、ｐは、ｍの２倍と等しく、基Ｇは、立体障害性アミン部分を含むオリゴマー状主鎖と考えられ得り、かつ、それ故、ｑは１を表わす。
【００６６】
１、２、３、４又は５つの反応性ヒドロキシル基を有する、トリス−レソルシノールトリアジン１０）においては、ｐは１を表わし、ｑは５を表わし、そして各々のＧはヒドロキシル基を表わす。もしも、式１０）で表わされるトリス−レソルシノールトリアジンが、１、２、３、４又は５箇所、ハイパーブランチ状部分に結合されるならば、式（Ｉ）で表わされる化合物において、ｘ及びｙが、互いに独立することが分かる。
【００６７】
特に興味深いものは、添加剤部分が、
【化２７】
2004531611.tif 000024
【化２８】
2004531611.tif 000025
【化２９】
2004531611.tif 000026
からなる群から選択される一つ又はそれ以上の化合物から誘導される式（Ｉ）又は（ＩＩ）で表わされる安定剤である。
【００６８】
本発明のポリマー添加剤部分の基礎構造（その一部分）である添加剤機能構造基は、多くの米国特許において開示され、かつ当業者に既知である。それらは、当該技術において開示され、かつ既知である添加剤の官能性部分である。例えば、既知の紫外線吸収剤（ＵＶＡ）の発色団は、ＵＶＡ分子の主要な機能部分（機能構造基）である。
【００６９】
例えば、ヒドロキシルフェニルベンゾトリアゾール機能構造基は、例えば、米国特許第３，００４，８９６号明細書；米国特許第３，０５５，８９６号明細書；米国特許第３，０７２，５８５号明細書；米国特許第３，０７４，９１０号明細書；米国特許第３，１８９，６１５号明細書；米国特許第３，２１８，３３２号明細書；米国特許第３，２３０，１９４号明細書；米国特許第４，１２７，５８６号明細書；米国特許第４，２２６，７６３号明細書；米国特許第４，２７５，００４号明細書；米国特許第４，２７８，５８９号明細書；米国特許第４，３１５，８４８号明細書；米国特許第４，３４７，１８０号明細書；米国特許第４，３８３，８６３号明細書；米国特許第４，６７５，３５２号明細書；米国特許第４，６８１，９０５号明細書；米国特許第４，８５３，４７１号明細書；米国特許第５，２６８，４５０号明細書；米国特許第５，２７８，３１４号明細書；米国特許第５，２８０，１２４号明細書；米国特許第５，３１９，０９１号明細書；米国特許第５，４１０，０７１号明細書；米国特許第５，４３６，３４９号明細書；米国特許第５，５１６，９１４号明細書；米国特許第５，５５４，７６０号明細書；米国特許第５，５６３，２４２号明細書；米国特許第５，５７４，１６６号明細書；米国特許第５，６０７，９８７号明細書；米国特許第５，９７７，２１９号明細書及び米国特許第６，１６６，２１８号明細書に開示されており、その関連部分は、文献としてここに組込まれる。
【００７０】
ヒドロキシフェニルトリアジン機能構造基は、例えば、米国特許第３，８４３，３７１号明細書；米国特許第４，６１９，９５６号明細書；米国特許第４，７４０，５４２号明細書；米国特許第５，０９６，４８９号明細書；米国特許第５，１０６，８９１号明細書；米国特許第５，２９８，０６７号明細書；米国特許第５，３００，４１４号明細書；米国特許第５，３５４，７９４号明細書；米国特許第５，４６１，１５１号明細書；米国特許第５，４７６，９３７号明細書；米国特許第５，４８９，５０３号明細書；米国特許第５，５４３，５１８号明細書；米国特許第５，５５６，９７３号明細書；米国特許第５，５９７，８５４号明細書；米国特許第５，６８１，９５５号明細書；米国特許第５，７２６，３０９号明細書；米国特許第５，９４２，６２６号明細書；米国特許第５，９５９，００８号明細書；米国特許第５，９９８，１１６号明細書及び米国特許第６，０１３，７０４号明細書及び米国出願第０９／３８３，１６３号に開示されており、その関連部分は、文献としてここに組込まれる。
【００７１】
立体障害性アミン機能構造基は、例えば、米国出願第０９／２５７，７１１号，米国出願第０９／５０５，５２９号及び米国出願第０９／７９４，７１０号及び米国特許第５，２０４，４７３号明細書，米国特許第５，０９６，９５０号明細書，米国特許第５，００４，７７０号明細書，米国特許第５，８４４，０２６号明細書，米国特許第６，０４６，３０４号明細書，米国特許第６，１６６，２１２号明細書，米国特許第６，１１７，９９５号明細書及び米国特許第６，２２１，９３７号明細書に開示されており、その関連部分は、文献としてここに組込まれる。立体障害性アミンのアミン基は、当該技術で既知の基、例えば、メチル基、水素原子、アシル基又はアルコキシ基もしくはシクロアルコキシ基で置換され得る。
【００７２】
ヒドロキシルアミン機能構造基は、例えば、米国特許第４，５９０，２３１号明細書，米国特許第４，６６８，７２１号明細書，米国特許第４，７８２，１０５号明細書及び米国特許第４，８７６，３００号明細書，米国特許第４，６４９，２２１号明細書，米国特許第４，６９１，０１５号明細書，米国特許第４，７０３，０７３号明細書，米国特許第４，６１２，３９３号明細書，米国特許第４，６９６，９６４号明細書，米国特許第４，７２０，５１７号明細書及び米国特許第４，７５７，１０２号明細書，米国特許第４，８３１，１３４号明細書，米国特許第５，００６，５７７号明細書，米国特許第５，０１９，２８５号明細書，米国特許第５，０６４，８８３号明細書，米国特許第５，１８５，４４８号明細書及び米国特許第５，２３５，０５６号明細書，米国特許第４，６６６，９６２号明細書，米国特許第４，６６６，９６３号明細書，米国特許第４，６７８，８２６号明細書，米国特許第４，７５３，９７２号明細書，米国特許第４，７５７，１０２号明細書，米国特許第４，７６０，１７９号明細書，米国特許第４，９２９，６５７号明細書，米国特許第５，０５７，５６３号明細書，米国特許第５，０２１，４７９号明細書，米国特許第５，０４５，５８３号明細書及び米国特許第５，１８５，４４８号明細書に開示されており、その関連部分は、文献としてここに組込まれる。
【００７３】
アミンオキシド機能構造基は、例えば、米国特許第５，０８１，３００号明細書，米国特許第５，１６２，４０８号明細書，米国特許第５，８４４，０２９号明細書，米国特許第５，８８０，１９１号明細書及び米国特許第５，９２２，７９４号明細書に開示されており、その関連部分は、文献としてここに組込まれる。
【００７４】
ニトロン機能構造基は、例えば、米国特許第４，８９８，９０１号明細書に開示されており、その関連部分は、文献としてここに組込まれる。
【００７５】
ベンゾフラノン機能構造基は、例えば、例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；米国特許第５，３６９，１５９号明細書；米国特許第５，４８８，１１７号明細書；米国特許第５，３５６，９６６号明細書；米国特許第５，３６７，００８号明細書；米国特許第５，４２８，１６２号明細書；米国特許第５，４２８，１７７号明細書；米国特許第５，６１４，５７２号明細書；米国特許第５，８８３，１６５号明細書又は米国特許第５，５１６，９２０号明細書に開示されており、全ては、文献としてここに組込まれる。
【００７６】
ホスフィット及びホスホナイト機能構造基は、例えば、米国継続出願第０９／７８３，２５６号に開示されており、その関連部分は、文献としてここに組込まれる。
【００７７】
ハイパーブランチ状又は樹状ポリマーもしくはコポリマー
ハイパーブランチ状又は樹状部分は、当業者に既知の多官能性モノマーを含み、そして、例えば、米国特許第５，４１８，３０１号明細書及び米国特許第５，９９０，２６０号明細書及び米国出願第０９／７７８，１９４号に開示されている。例として、一つのカルボキシル基及び二つのヒドロキシル基を含むモノマーがある。
【００７８】
式（Ｉ）で表わされる本化合物のハイパーブランチ状又は樹状ポリマーもしくはコポリマー部分は、式（Ｉ）で表わされる化合物の調製の間に、その場で形成され得るか、又は独立して調製され、そして式（ａ）で表わされるポリマー添加剤化合物と反応させられて、式（Ｉ）で表わされる化合物を形成し得るか、もしくは、ハイパーブランチ状又は樹状ポリマーもしくはコポリマー部分の区画が調製され、そして式（Ｉ）で表わされる化合物の調製段階に使用され得る。好ましくは、式（Ｉ）で表わされる安定剤はワンポット、１段階工程で調製される。
【００７９】
ハイパーブランチ状もしくは樹状ポリマー又はコポリマーの反応性官能基又はその区画又は個々の成分は、式（ａ）で表わされるポリマー添加剤の反応性官能基と同様の基から選択されるが、但し、添加剤の反応基は、ハイパーブランチ状もしくは樹状ポリマー又はコポリマーの反応性官能基又はその部分又はその個々の成分と反応性である。
【００８０】
興味深いものは、カルボキシ官能性添加剤とポリ（エチレングリコール）モノメチルエーテル及びジメチロールプロピオン酸を反応させることからなる方法である。
【００８１】
特に興味深いものは、カルボキシ官能性添加剤とポリ（エチレングリコール）及びジメチロールプロピオン酸を反応させることからなる方法である。
【００８２】
好ましいものは、添加剤がヒドロキシフェニルベンゾトリアゾールである式（Ｉ）で表わされる安定剤の調製方法である。
【００８３】
ハイパーブランチ状又は樹状ポリマーもしくはコポリマーは、当該技術で既知であり、かつ、例えば米国特許第５，４１８，３０１号明細書、米国特許第５，９９０，２６０号明細書及び２００１年２月７日に提出された米国出願第０９／７７８，１９４号に開示されており、これらの開示は、文献としてここに組込まれる。本発明の式（Ｉ）で表わされる化合物のハイパーブランチ状又は樹状部分は、米国特許第５，４１８，３０１号明細書、米国特許第５，９９０，２６０号明細書及び米国出願第０９／７７８，１９４号に記載されているような完全な化合物からなるか、又は、それらは、そのハイパーブランチ状部分のみからなる。例えば、本発明の式（Ｉ）のハイパーブランチ状部分は、単純に、ジメチロールプロピオン酸、又はハイパーブランチ状又は樹状ポリマーの形成に適した他の多官能性モノマーから形成されたポリエステルであり得る。
【００８４】
例えば、米国特許第５，４１８，３０１号明細書の開示は、少なくとも１つの反応性ヒドロキシル基を有する中心開始剤分子、該開始剤分子に結合されるハイパーブランチ状部分、及び所望の連鎖停止剤から調製された樹状高分子を記載している。本発明によると、式（ａ）で表わされる化合物は、米国特許第５，４１８，３０１号明細書に従った、２個の反応基を有するモノマー連鎖延長剤、連鎖停止剤のいずれかとして、及び／又は開始剤分子として使用され得る。式（ａ）で表わされる本発明の化合物はまた、この文献に開示されているような完成高分子にも結合され得る。
【００８５】
米国出願第０９／７７８，１９４号のハイパーブランチ状コポリマーは、両親媒性であり、かつポリマー添加剤として使用された場合の界面活性のためにデザインをされた。コポリマーは、（Ａ）（Ｂ）又は（Ｂ）（Ａ）（Ｂ）コポリマー（ここで、（Ａ）は、線状親水性ポリマー又はオリゴマーを表わし、及び（Ｂ）は、ランダムハイパーブランチ状ポリマー又はコポリマーを表わす。）として記載され；該コポリマーは、親油基で完全に又は部分的に停止されている。本発明によると、本発明の式（ａ）で表わされるポリマー添加剤はまた、この文献のハイパーブランチ状コポリマーに結合又は配合され得る。
【００８６】
本発明の式（Ｉ）で表わされる化合物
例えば、式９）で表わされるヒドロキシフェニルベンゾトリアゾールのような、本発明の式（ａ）で表わされる反応性添加剤化合物は、開始剤として作用し得、及び／又は、式６）、７）又は８）で表わされるヒドロキシフェニルベンゾトリアゾールのような反応性添加剤化合物は、米国特許第５，４１８，３０１号明細書に従った連鎖停止剤として作用し得る。もしも、ハイパーブランチ状区画が、ジメチロールプロピオン酸から調製されるならば、本発明の式（Ｉ）で表わされる以下の化合物が調製され得る；
【化３０】
2004531611.tif 000027
。
【００８７】
表示ＢＺＴは、対応するヒドロキシフェニルベンゾトリアゾール部分を表わす。
ヒドロキシフェニルベンゾトリアゾール部分は、ハイパーブランチ状ポリマーに、プロパノール又はプロパノイル基を介して結合されている。次に形成される結合基Ｌは各々、−ＣＨ2ＣＨ2ＣＨ2ＯＣＯ−又は−ＣＨ2ＣＨ2ＣＯＯ−（ヒドロキシフェニルベンゾトリアゾール発色団及びハイパーブランチ状部分の間の結合基）である。
【００８８】
基“開始剤”は、米国特許第５，４１８，３０１号明細書に記載されたような、適当な開始剤、例えば、ジトリメチロールプロパン又はエトキシ化ペンタエリトリトールを表わす。基“Ｒ”は。この文献に従った適当な連鎖停止剤、例えば、ラウリル基のような長鎖アルキル基を表わす。
【００８９】
このような式（Ｉ）で表わされる化合物が、添加剤部分と連鎖停止剤基Ｒの混合物を有し得ることは予期される。式（Ｉ）で表わされる化合物が、立体障害アミン及びＵＶＡ’
ｓのような異なる添加剤部分の混合物を有し得ることは予期される。
【００９０】
本発明において、米国出願第０９／７７８，１９４号のハイパーブランチ状コポリマーは、式（ａ）で表わされる本発明のポリマー添加剤で完全に又は部分的に停止され得、また、親水性ポリマーに結合された添加剤部分を有し得る。例えば、前記親水性ポリマーはポリエチレングリコール（ＰＥＧ）又はポリ（エチレングリコール）モノメチルエーテル（ＭＰＥＧ）であり、ハイパーブランチ状モノマーは、ジメチロールプロピオン酸であり、そして式６）ないし８）で表わされる本発明のポリマー添加剤が使用される場合、以下の構造が得られ得る：
【化３１】
2004531611.tif 000028
2004531611.tif 000029
。
【００９１】
また、表示ＢＺＴは、対応するヒドロキシフェニルベンゾトリアゾール部分を表わす。ヒドロキシフェニルベンゾトリアゾール部分は、ハイパーブランチ状ポリマーに、プロパノール又はプロパノイル基を介して結合されている。次に形成される結合基Ｌは、−ＣＨ2ＣＨ2ＣＨ2ＯＣＯ−又は−ＣＨ2ＣＨ2ＣＯＯ−である。本発明の式（Ｉ）で表わされる、直上に記載の構造において、ＰＥＧ基を介して一緒に結合される２つのハイパーブランチ状区画は、ハイパーブランチ状又は樹状ポリマーもしくはコポリマー部分である。
【００９２】
上記特定の化学式のいずれにおいても、ここに記載された、立体障害性フェノール、立体障害性アミン、ヒドロキシフェニルトリアジン、ヒドロキシベンゾフェノン、ヒドロキシルアミン、ニトロン、アミンオキシド、ベンゾフラノン、ホスフィット又はホスホナイト部分のような他の添加剤部分は、ヒドロキシフェニルベンゾトリアゾール部分と置換することができる。本発明の式（Ｉ）で表わされるハイパーブランチ状又は樹状化合物が、１種類以上の添加剤部分をからなることは予期される。
【００９３】
例えば、式（Ｉ）で表わされる本発明の化合物は、下記のように、立体障害性アミン（ＨＡＬＳ）と紫外線吸収（ＵＶＡ）部分の混合物を有し得る；
【化３３】
2004531611.tif 000030
。
【００９４】
ＵＶＡ部分は、例えば、ヒドロキシフェニルベンゾトリアゾール、ヒドロキシフェニルトリアジン及びヒドロキシフェニルベンゾフェノン部分から選択され得る。
【００９５】
本発明のポリマー添加剤部分は、該部分が配合されなければ、ハイパーブランチ状構造を構成する多官能性モノマーのみからなるハイパーブランチ状又は樹状ポリマーもしくはコポリマー中に配合され得ることが予期され；その場合は、他の開始剤又は停止（連鎖停止剤）基を含まない。例えば、ハイパーブランチ状ポリエステルポリマーに結合した添加剤部分。
【００９６】
式（ａ）で表わされるポリマー添加剤は、それ自体が、ハイパーブランチ状構造の部分として配合されるのに適した多官能性モノマーであり得る。
【００９７】
式（ａ）で表わされるポリマー添加剤は、それ自体が、ハイパーブランチ状構造を調製するために、又はハイパーブランチ状構造の部分となるために使用されるのに適した多官能性モノマーであり得る。
【００９８】
それ自体が、ハイパーブランチ状構造の部分として使用される、又はハイパーブランチ状構造を調製するために使用される多官能性モノマーである式（ａ）で表わされる化合物の例は、
【化３４】
2004531611.tif 000031
である。
【００９９】
式（ａ）で表わされる添加剤が、樹状高分子に結合され得ること、及び／又は米国特許第５，４１８，３０１号明細書に開示された樹状高分子中の開始剤分子であり得ること、及び／又はモノマー連鎖延長剤であり得ること、及び／又は連鎖停止剤であり得ることが予期される。
【０１００】
式（ａ）で表わされる添加剤が、両親媒性ブロックコポリマーに結合され得ること、及び／又は親油性停止基の代わりに使用され得ること、及び／又は線状親水性ポリマー又はオリゴマー成分の代わりに使用され得ること、及び／又は米国出願第０９／７７８，１９４に記載されたようなハイパーブランチ状ポリマーの多官能性モノマーとして作用し得ることが予期される。
【０１０１】
同じ種類（例えば、ヒドロフェニルベンゾトリアゾール）又は異なる種類（例えば、ＵＶＡ’ｓ及びＨＡＬＳ）の式（ａ）で表わされる別々の添加剤が、同一のハイパーブランチ状部分に結合され得ることが予期される。
【０１０２】
反応性官能基を１つ以上有する添加剤は、米国特許第５，４１８，３０１号明細書に記載された通りに連鎖停止剤及び開始剤の双方に作用し得ることが予期される。
【０１０３】
本発明のハイパーブランチ状又は樹状ポリマーもしくはコポリマー部分の代わりに、それらの場所に、実際のデンドリマーが使用され得ることが予期される。実際のデンドリマーは、典型的には単分散であり、各段階において精製を併う多段階方法で調製される。実際のデンドリマーは、例えば、米国特許第５，０４１，５１６号明細書に開示され、そしてそれは、ポリ芳香族エーテル及びポリアミドデンドリマーの調製のための工程を追っての“収束”方法を開示している。米国特許第５，０４１，５１６号明細書の開示は、文献としてここに組込まれる。
【０１０４】
米国特許第３，６６９，９３９号明細書、米国特許第５，１３６，０１４号明細書、米国特許第５，０４１，５１６号明細書、米国特許第５，６６３，２４７号明細書及び米国特許第５，９９０，２６０号明細書もまた、文献としてここに組込まれる。式（Ｉ）で表わされる本発明の添加剤は、これら文献に開示されるようなハイパーブランチ状又は樹状ポリマーもしくはコポリマー部分からなり得る。
【０１０５】
方法
式（ａ）で表わされる添加剤は、米国特許第５，４１８，３０１号明細書又は米国出願第０９／７７８，１９４号に記載された完成したハイパーブランチ状又は樹状ポリマーもしくはコポリマー上に反応させられ得るか、又は、これら文献に記載された部分的に完成したハイパーブランチ状又は樹状ポリマーもしくはコポリマー上に反応させられ得るか、又は、ハイパーブランチ状又は樹状ポリマーもしくはコポリマーを構築する前の特定の成分上に反応させられ得る。
【０１０６】
これらの方法もまた、本発明の対象である。
【０１０７】
特に、全ての成分が一度に一緒に反応させられるワンポット、一段階工程が、式（Ｉ）で表わされる本発明の化合物の調製のための効果的な条件を提供する。
【０１０８】
例えば、式（ａ）で表わされる添加剤化合物、二官能価親水性ポリマー又はオリゴマー、多官能性モノマー及び親油性停止基のワンポット反応で、式（Ｉ）で表わされるハイパーブランチ状コポリマーが生じる。
【０１０９】
式（ａ）で表わされる添加剤化合物、多官能性モノマー及び親油性停止基のワンポット反応で、式（Ｉ）で表わされるハイパーブランチ状ポリマーが生じる。
【０１１０】
式（ａ）で表わされる添加剤化合物及び多官能性モノマーのワンポット反応で、式（Ｉ）で表わされるハイパーブランチ状ポリマーが生じる。
【０１１１】
式（Ｉ）で表わされる化合物の本添加剤部分は、式（ａ）で表わされる化合物から“誘導”される。
【０１１２】
本発明の式（ＩＩ）で表わされる化合物
また、開示されるのは、少なくとも一つのポリマー添加剤部分及び少なくとも一つの両親媒性コポリマー部分を含む永久及び／又は表面活性両親媒性ポリマー安定剤である。
【０１１３】
両親媒性コポリマーは、親水性及び疎水性部分の両方を含むジブロックコポリマーである。
【０１１４】
ジブロック両親媒性コポリマーは、例えば、長鎖アルコールのポリ（アルキレンオキシド）付加物、又は脂肪酸エステルのポリ（アルキレンオキシド付加物）である。ポリ（アルキレンオキシド）は、例えば、ポリ（エチレンオキシド）、ポリ（プロピレンオキシド）、ポリ（エチレングリコール）又はポリ（プロピレングリコール）である。
【０１１５】
ジブロック両親媒性コポリマーは、例えば、ＣＨ3ＣＨ2（ＣＨ2ＣＨ2）aＣＨ2ＣＨ2（ＯＣＨ2ＣＨ2）bＯＨ（ここで、ａは９ないし２５を表わし、ｂは１ないし１０を表わす。）である。ジブロック両親媒性コポリマーのいくつか、例えば、アトマー（登録商標：Ａｔｍｅｒ）５０２，２モルエトキシ化ステアリルアルコール，Ｃ18Ｈ37（ＯＣＨ2ＣＨ2）2ＯＨは、市販で入手可能である。アトマー（登録商標：Ａｔｍｅｒ）は、ユニケマ（Ｕｎｉｑｅｍａ）の登録商標である。同じく、市販で入手可能のものとして、エトキシ化アルコールであるユニトックス（登録商標：ＵｎｉｔＨｏｘ）、例えば、ユニトックス（登録商標：ＵｎｉｔＨｏｘ）４２０，ＣＨ3ＣＨ2（ＣＨ2ＣＨ2）13ＣＨ2ＣＨ2（ＯＣＨ2ＣＨ2）2.5ＯＨがある。ユニトックス（登録商標：ＵｎｉｔＨｏｘ）は、ペトロライト社の登録商標である。
【０１１６】
式（ＩＩ）で表わされる本発明の化合物は、アトマー（登録商標：Ａｔｍｅｒ）５０２又はユニトックス（登録商標：ＵｎｉｔＨｏｘ）４２０等の上記化合物、及びアルコールと反応するために適した求電子性の反応基を有する本発明の式（ａ）で表わされるポリマー添加剤化合物から調製され得る。例えば、ユニトックス（登録商標：ＵｎｉｔＨｏｘ）４２０と式８）で表わされるベンゾトリアゾールの縮合反応は、ＣＨ3ＣＨ2（ＣＨ2ＣＨ2）13ＣＨ2ＣＨ2（ＯＣＨ2ＣＨ2）2.5Ｏ−ＢＺＴを形成する。
【０１１７】
基ＢＺＴは、ヒドロキシフェニルベンゾトリアゾール部分を表わし、かつ、この場合、結合基Ｌは、基−ＯＣＯＣＨ2ＣＨ2−である。ジブロック両親媒性部分は、ＣＨ3ＣＨ2（ＣＨ2ＣＨ2）13ＣＨ2ＣＨ2（ＯＣＨ2ＣＨ2）2.5−である。
【０１１８】
上記特定の化学式において、ここに記載された、立体障害性フェノール、立体障害性アミン、ヒドロキシフェニルトリアジン、ヒドロキシベンゾフェノン、ヒドロキシルアミン、ニトロン、アミンオキシド、ベンゾフラノン、ホスフィット又はホスホナイト部分のような他の添加剤部分は、ヒドロキシフェニルベンゾトリアゾール部分と置換することができる。
【０１１９】
安定化された組成物
本発明の他の対象は、式（Ｉ）又は（ＩＩ）で表わされる本発明の化合物を含む安定化されたポリマー組成物である。
従って、本発明の対象は、
（ｉ）熱、光又は酸化の有害な影響を受けやすい有機物質、及び
（ｉｉ）式（Ｉ）又は（ＩＩ）で表わされる化合物の安定化有効量
を含む安定化された組成物である。
【０１２０】
本発明の安定化された組成物は、式（Ｉ）又は（ＩＩ）で表わされる化合物を、成分（ｉ）の重量に基づいて、０．１ないし２０重量％含む。例えば、成分（ｉ）は、成分（ｉｉ）の重量に基づいて、０．５ないし５重量％存在し得る。
【０１２１】
しかしながら、本発明の安定化された組成物において、式（Ｉ）で表わされる化合物は、２０重量％以上のレベルで使用され得；例えば、式（Ｉ）で表わされる化合物はそれら自体が、安定化された組成物中で樹脂として作用し得ることが予期される。すなわち、式（Ｉ）で表わされる本発明の化合物、それら自体が、安定化された樹脂組成物、例えば安定化されたポリエステル樹脂を形成し得ることが予期される。
【０１２２】
成分（ｉｉ）で表わされる添加剤部分は、有機支持体の表面に移動し、それによって、その表面特性を変性し得る。光安定剤、例えば、主に安定化する物品の表面上に配置されたＵＶＡ’ｓ又はＨＡＬＳを有することは、特に利点がある。成分（ｉｉ）の添加剤はまた、有機支持体中において、より高い永続性があり得る。本発明の式（Ｉ）又は（ＩＩ）で表わされる安定剤は、優れた表面親和性を、又はより高い永続性を、又はその両方を示す。
【０１２３】
安定化する有機物品の表面上に有利に添加剤部分を配置することに加え、式（Ｉ）又は（ＩＩ）で表わされる本発明の化合物を用いることで前記物品の表面特性を変性し得る。
【０１２４】
本組成物の有機物質は、例えば、天然又は合成ポリマー及びコポリマーであり、そして、以下の１．）ないし３４．）から選択され得る：
１．モノオレフィン及びジオレフィンのポリマー、例えばポリプロピレン、ポリイソブチレン、ポリブテ−１−エン、ポリ−４−メチルペンテ−１−エン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、低密度ポリエチレン（ＬＤＰＥ）、線状低密度ポリエチレン（ＬＬＤＰＥ）、枝分かれ低密度ポリエチレン（ＢＬＤＰＥ）及び、中密度ポリエチレン（ＭＤＰＥ）。
【０１２５】
ポリオレフィン、すなわち前の段落において例示したモノオレフィンのポリマー、好ましくはポリエチレン及びポリプロピレンは、異なる方法によりそしてとりわけ以下の方法により調製され得る：
ａ）ラジカル重合（通常は高圧下において及び上昇した温度において）。
ｂ）通常、周期表のＩＶｂ、Ｖｂ、ＶＩｂ又はＶＩＩＩ群の金属の一つ又はそれ以上を含む触媒を使用した接触重合。これらの金属は通常、一つ又はそれ以上の配位子、典型的にはｐ−又はｓ−配位し得るオキシド、ハライド、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒はそれら自身が重合において使用され得るか、又は他の活性化剤、典型的には金属アルキル、金属ヒドリド、金属アルキルハライド、金属アルキルオキシドまたは金属アルキルオキサンであって、該金属が周期表のＩａ、ＩＩａおよび／またはＩＩＩａ群の元素であるものが使用されることができる。該活性化剤は、他のエステル、エーテル、アミン又はシリルエーテル基で都合良く変性され得る。これらの触媒系は、通常、フィリップス、スタンダード・オイル・インディアナ、チグラー（−ナッタ）、ＴＮＺ（デュポン）、メタロセン又はシングルサイト触媒（ＳＳＣ）と命名される。
【０１２６】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【０１２７】
３．モノオレフィン及びジオレフィンの互いの又は他のビニルモノマーとのコポリマー、例えばエチレン／プロピレンコポリマー、線状低密度ポリエチレン（ＬＬＤＰＥ）及びそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマー及び一酸化炭素とのそれらのコポリマー又はエチレン／アクリル酸コポリマー及びそれらの塩（アイオノマー）ならびにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及びランダムポリアルキレン／一酸化炭素コポリマー及びそれらの他のポリマー、例えばポリアミドとの混合物。
【０１２８】
４．水素化変性物（例えば粘着付与剤）を含む炭化水素樹脂（例えば炭素原子数５ないし９）及びポリアルキレン及びデンプンの混合物。
【０１２９】
５．ポリスチレン、ポリ（ｐ−メチルスチレン）、ポリ（α−メチルスチレン）。
【０１３０】
６．ジエン又はアクリル誘導体と、スチレン又はα−メチルスチレンのコポリマー、例えば、スチレン／ブタジエン、スチレン／不飽和エステル、スチレン／アクリロニトリル、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【０１３１】
７．スチレン又はα−メチルスチレンのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＳＡＮ、ＭＢＳ、ＡＳＡ又はＡＥＳポリマーとして既知であるコポリマー混合物。
【０１３２】
８．ポリクロロプレン、塩化ゴム、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルコポリマーのようなそれらのコボリマーのようなハロゲン含有ポリマー。
【０１３３】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【０１３４】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【０１３５】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；ならびに上の１）で言及されたオレフィンとそれらのコポリマー。
【０１３６】
１２．ポリアルキレングリコール、ボリエチレンオキシド、ポリプロピレンオキシドまたはビスグリシジルエーテルとそれらのコポリマーのような環式エーテルのホモポリマー及びコポリマー。
【０１３７】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【０１３８】
１４．ポリフェニレンオキシド及びスルフィド、及びポリフェニレンオキシドとスチレンポリマー又はポリアミドとの混合物。
【０１３９】
１５．一方はヒドロキシル基末端を有するポリエーテル、ポリエステル又はポリブタジエンと、他方は脂肪族又は芳香族のポリイソシアナートから誘導されたポリウレタン、ならびにそれらの前駆体。
【０１４０】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとの；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【０１４１】
１７．ポリ尿素、ポリイミド、ボリアミド−イミド、及びポリベンズイミダゾール。
【０１４２】
１８．ジカルボン酸とジアルコールから及び／又はヒドロキシカルボン酸又は対応するラクトンから誘導されたポリエステル、例えばポリエチレンテレフタレート、ポリトリメチレンテレフタレート、ポリブチレンテレフタレート、ポリ−１，４−ジメチロールシクロヘキサンテレフタレート及びポリヒドロキシベンゾエート、並びにヒドロキシル末端ポリエーテルから誘導されたブロックコポリエーテルエステル；及びまたポリカーボネート又はＭＢＳで変性されたポリエステル。文献としてここに組込まれる、米国特許第５，８０７，９３２号明細書（２欄，５３行）に定義されたようなポリエステル及びポリエステルコポリマー。
【０１４３】
１９．ポリカーボネート及びポリエステルカーボネート。
【０１４４】
２０．ポリスルホン、ポリエーテルスルホン及びポリエーテルケトン。
【０１４５】
２１．フェノール／ホルムアルデヒド樹脂、尿素／ホルムアルデヒド樹脂及びメラミン／ホルムアルデヒド樹脂のような一方はアルデヒド、他方はフェノール、尿素及びメラミンから誘導された架橋ポリマー。
【０１４６】
２２．乾性及び非乾性アルキド樹脂。
【０１４７】
２３．飽和及び不飽和ジカルボン酸と多価アルコール及び架橋剤としてのビニル化合物とのコポリマーから誘導される不飽和ポリエステル樹脂、及びまたそれ自体が低易燃性のハロゲン含有変性体。
【０１４８】
２４．置換されたアクリレートから誘導された架橋性アクリル樹脂、例えばエポキシアクリレート、ウレタンアクリレート又はポリエステルアクリレート。
【０１４９】
２５．メラミン樹脂、尿素樹脂、ポリイソシアネート又はエポキシ樹脂で架橋されたアルキド樹脂、ポリエステル樹脂及びアクリレート樹脂。
【０１５０】
２６．ポリエポキシドから、例えば、ビスグリシジルエーテルから、又は脂環式ジエポキシドから誘導される架橋されたエポキシ樹脂。
【０１５１】
２７．セルロース、ゴム、ゼラチンのような天然ポリマー及び化学的に変性されたそれらの相同の誘導体、例えば酢酸セルロース、プロピオン酸セルロース及び酪酸セルロース、又はメチルセルロースのようなセルロースエーテル；ならびにロジン及びその誘導体。
【０１５２】
２８．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、。
【０１５３】
２９．純粋なモノマー化合物又はそのような化合物の混合物である自然に生じる及び合成の有機材料、例えばミネラルオイル、動物及び植物性油脂、オイル及びワックス、又は合成エステル（例えばフタレート、アジペート、ホスフェート又はトリメリテート）をベースとするオイル、脂肪及びワックス及びまたいずれの重量比におけるミネラルオイルと合成エステルの混合物、典型的に紡糸組成物として使用されるもの、ならびにそのような材料の水性エマルジョン。
【０１５４】
３０．天然又は合成ゴムの水性エマルジョン、例えばカルボキシ化スチレン／ブタジエンコポリマーの天然ラテックス又はラテックス類。
【０１５５】
３１．例えば、米国特許第４，２５９，４６７号明細書に記載されている、軟質の、親水性ポリシロキサンポリシロキサン、及び例えば、米国特許第４，３５５，１４７号明細書に記載されている、硬質のポリオルガノシロキサン等のポリシロキサン。
【０１５６】
３２．不飽和アクリルポリアセトアセテート樹脂と、又は不飽和アクリル樹脂と組合せたポリケチミン。不飽和アクリル樹脂は、ウレタンアクリレート、ポリエーテルアクリレート、ペンダント不飽和基及びアクリルメラミンとのビニル又はアクリルコポリマー。ポリケチミンは、酸触媒の存在下において、ポリアミド及びケトンから調製される。
【０１５７】
３３．エチレン性不飽和モノマー又はオリゴマー及びポリ不飽和脂肪族オリゴマーを含む放射線硬化組成物。
【０１５８】
３４．ＬＳＥ−４１０３（モンサント（Ｍｏｎｓａｎｔｏ））等のエポキシ官能コエーテル化ハイソリッドメラミン樹脂によって架橋された光安定エポキシ樹脂のようなエポキシメラミン樹脂。
【０１５９】
好ましい有機物質は合成ポリマーであり、最も好ましくは、熱可塑性ポリマーである。特に好ましい有機物質はポリプロピレン又はポリエチレン等のポリオレフィンである。
【０１６０】
本発明の安定化された組成物は、塗料、例えば自動車の塗料として有効である。それらは、プラスチック上の塗料として有効である。それらは、水性ペイントである塗料中に有効である。
【０１６１】
本組成物の有機物質はまた、記録材料でもあり得る。
【０１６２】
本発明に従った記録材料は、感圧複写システム、マイクロカプセルを用いた写真複写システム、感熱複写システム、写真材料及びインクジェットプリントに適している。
【０１６３】
本発明に従った記録材料は、特に光に対する耐性に関する、予期しない質の改善によって特徴づけられる。
【０１６４】
本発明に従った記録材料は、特定の使用のための既知の構成を有する。それらは、慣例の支持体、例えば、紙又はプラスチックフィルムからなり、そして、一つ又はそれ以上の層でコートされている。物質の種類に依存して、これらの層は、適当な必要な成分を含み、写真材料の場合は、例えば、ハロゲン化銀乳濁液、染料カップリング剤、染料等を含む。インクジェットプリントのために特に適当な材料は、慣例の支持体上にインクのための特に吸収性の層を有する。未塗布紙もまた、インクジェットプリントのために使用されることができる。この場合、紙は、支持体材料として及びインク吸収層として、同時に作用する。インクジェットプリントのための適当な材料は、例えば、米国特許第５，０７３，４４８号明細書に記載され、そして、それは、文献としてここに組込まれる。
【０１６５】
記録材料はまた、例えば、映写フィルムの場合のように透明でもあり得る。
【０１６６】
本組成物の有機物質は、インクジェットインクでもあり得る。
【０１６７】
成分（ｉｉ）に加えて、安定化される組成物は、例えば、以下から選択される更なる慣用の添加剤を含み得る。
【０１６８】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１−メチル −ウンデシ−１−イル）−フェノール、２，４−ジメチル−６−（１−メチル −ヘプタデシ−１−イル）フェノール、２，４−ジメチル−６−（１−メチルトリデシ−１−イル）フェノール及びそれらの混合物。
【０１６９】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１７０】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【０１７１】
１．４．トコフェロール、
例えば、α−トコフェロール、β−トコフェロール、γ−トコフェロール、
δ−トコフェロール及びそれらの混合物（ビタミンＥ）。
【０１７２】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【０１７３】
１．６．アルキリデンビスフェノール、
例えば、２，２’−メチレンビス（６−第三ブチル−４−メチルフェノール）、
２，２’−メチレンビス（６−第三ブチル−４−エチルフェノール）、２，２’−メチレンビス［４−メチル−６−（α−メチルシクロヘキシル）−フェノール］、
２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３−第三ブチル−４−ヒドロキシフェニル）ブチレート］、ビス（３−第三ブチル−４−ヒドロキシ−５−メチルフェニル）ジシクロペンタジエン、ビス［２−（３’−第三ブチル−２−ヒドロキシ−５−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【０１７４】
１．７．ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、１，３，５−トリ−（３，５−ジ−第三ブチル−４−ヒドロキシベンジル）−２，４，６−トリメチルベンゼン、ジ−（３，５−ジ−第三ブチル−４−ヒドロキシベンジル）スルフィド、３，５−ジ−第三ブチル−４−ヒドロキシベンジル−メルカプト−酢酸イソオクチルエステル、ビス−（４−第三ブチル−３−ヒドロキシ−２，６−ジメチルベンジル）ジチオールテレフタレート、１，３，５−トリス−（３，５−ジ−第三ブチル−４−ヒドロキシベンジル）イソシアヌレート、１，３，５−トリス−（４−第三ブチル−３−ヒドロキシ−２，６−ジメチルベンジル）イソシアヌレート、３，５−ジ−第三ブチル−４−ヒドロキシベンジル−燐酸ジオクタデシルエステル及び３，５−ジ−第三ブチル−４−ヒドロキシベンジル−燐酸モノエチルエステル、カルシウム塩。
【０１７５】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【０１７６】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【０１７７】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１７８】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【０１７９】
１．１２．アシルアミノフェノール、
例えば、４−ヒドロキシラウリン酸アニリド、４−ヒドロキシステリン酸アニリド、２，４−ビス−オクチルメルカプト−６−（３，５−第三ブチル−４−ヒドロキシアニリノ）−ｓ−トリアジン及びオクチル−Ｎ−（３，５−ジ−第三ブチル−４−ヒドロキシフェニル）カルバメート。
【０１８０】
１．１３．β−（３,５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカ
ノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１８１】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１８２】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１８３】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１８４】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製ナウガード（登録商標：Ｎａｕｇａｒｄ）ＸＬ−１）。
【０１８５】
１．１８．アスコルビン酸（ビタミンＣ）
【０１８６】
１．１９．アミン系抗酸化剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチル−ヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチルピペリジ−４−イル−ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【０１８７】
２．ＵＶ吸収剤及び光安定剤
２．１．２−（２−ヒドロキシフェニル）−２Ｈ−ベンゾトリアゾール、
既知の市販のヒドロキシフェニル−２Ｈ−ベンゾトリアゾール及び例えば、２−（２−ヒドロキシ−５−メチルフェニル）−２Ｈ−ベンゾトリアゾール、２−（３，５−ジ−第三ブチル−２−ヒドロキシフェニル）−２Ｈ−ベンゾトリアゾール、２−（２−ヒドロキシ−５−第三ブチルフェニル）−２Ｈ−ベンゾトリアゾール、２−（２−ヒドロキシ−５−第三オクチルフェニル）−２Ｈ−ベンゾトリアゾール、５−クロロ−２−（３，５−ジ−第三ブチル−２−ヒドロキシフェニル）−２Ｈ−ベンゾトリアゾール、５−クロロ−２−（３−第三ブチル−２−ヒドロキシ−５−メチルフェニル）−２Ｈ−ベンゾトリアゾール、２−（３−第二ブチル−５−第三ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（３，５−ジ−第三アミル−２−ヒドロキシフェニル）−２Ｈ−ベンゾトリアゾール、２−（３，５−ビス−α−クミル−２−ヒドロキシフェニル）−２Ｈ−ベンゾトリアゾール、２−（３−第三ブチル−２−ヒドロキシ−５−（２−（ω−ヒドロキシ−オクタ−（エチレンオキシ）カルボニル−エチル）−，フェニル）−２Ｈ−ベンゾトリアゾール、２−（３−ドデシル−２−ヒドロキシ−５−メチルフェニル）−２Ｈ−ベンゾトリアゾール、２−（３−第三ブチル−２−ヒドロキシ−５−（２−オクチルオキシカルボニル）エチルフェニル）−２Ｈ−ベンゾトリアゾール、ドデシル化２−（２−ヒドロキシ−５−メチルフェニル）−２Ｈ−ベンゾトリアゾール、２−（３−第三ブチル−２−ヒドロキシ−５−（２−オクチルオキシカルボニルエチル）フェニル）−５−クロロ−２Ｈ−ベンゾトリアゾール、２−（３−第三ブチル−５−（２−（２−エチルヘキシルオキシ）−カルボニルエチル）−２−ヒドロキシフェニル）−５−クロロ−２Ｈ−ベンゾトリアゾール、２−（３−第三ブチル−２−ヒドロキシ−５−（２−メトキシカルボニルエチル）フェニル）−５−クロロ−２Ｈ−ベンゾトリアゾール、２−（３−第三ブチル−２−ヒドロキシ−５−（２−メトキシカルボニルエチル）フェニル）−２Ｈ−ベンゾトリアゾール、２−（３−第三ブチル−５−（２−（２−エチルヘキシルオキシ）カルボニルエチル）−２−ヒドロキシフェニル）−２Ｈ−ベンゾトリアゾール、２−（３−第三ブチル−２−ヒドロキシ−５−（２−イソオクチルオキシカルボニルエチル）フェニル−２Ｈ−ベンゾトリアゾール、２，２’−メチレン−ビス（４−第三オクチル−（６−２Ｈ−ベンゾトリアゾール−２−イル）フェノール）、２−（２−ヒドロキシ−３−α−クミル−５−第三オクチルフェニル）−２Ｈ−ベンゾトリアゾール、２−（２−ヒドロキシ−３−第三オクチル−５−α−クミルフェニル）−２Ｈ−ベンゾトリアゾール、５−フルオロ−２−（２−ヒドロキシ−３，５−ジ−α−クミルフェニル）−２Ｈ−ベンゾトリアゾール、５−クロロ−２−（２−ヒドロキシ−３，５−ジ−α−クミルフェニル）−２Ｈ−ベンゾトリアゾール、５−クロロ−２−（２−ヒドロキシ−３−α−クミル−５−第三オクチルフェニル）−２Ｈ−ベンゾトリアゾール、２−（３−第三ブチル−２−ヒドロキシ−５−（２−イソオクチル���キシカルボニルエチル）フェニル）−５−クロロ−２Ｈ−ベンゾトリアゾール、５−トリフルオルメチル−２−（２−ヒドロキシ−３−α−クミル−５−第三オクチルフェニル）−２Ｈ−ベンゾトリアゾール、５−トリフルオロメチル−２−（２−ヒドロキシ−５−第三オクチル−フェニル）−２Ｈ−ベンゾトリアゾール、５−トリフルオロメチル−２−（２−ヒドロキシ−３，５−ジ−第三オクチルフェニル）−２Ｈ−ベンゾトリアゾール、メチル３−（５−トリフルオロメチル−２Ｈ−ベンゾトリアゾール−２−イル）−５−第三ブチル−４−ヒドロキシヒドロシンナメート、５−ブチルスルホニル−２−（２−ヒドロキシ−３−α−クミル−５−第三オクチルフェニル）−２Ｈ−ベンゾトリアゾール、５−トリフルオロメチル−２−（２−ヒドロキシ−３−α−クミル−５−第三ブチルフェニル）−２Ｈ−ベンゾトリアゾール、５−トリフルオロメチル−２−（２−ヒドロキシ−３，５−ジ−第三ブチルフェニル）−２Ｈ−ベンゾトリアゾール、５−トリフルオロメチル−２−（２−ヒドロキシ−３，５−ジ−α−クミルフェニル）−２Ｈ−ベンゾトリアゾール、５−ブチルスルホニル−２−（２−ヒドロキシ−３，５−ジ−第三ブチルフェニル）−２Ｈ−ベンゾトリアゾール及び ５−フェニルスルホニル−２−（２−ヒドロキシ−３，５−ジ−第三ブチルフェニル）−２Ｈ−ベンゾトリアゾール等の米国特許第３，００４，８９６号明細書、米国特許第３，０５５，８９６号明細書、米国特許第３，０７２，５８５号明細書、米国特許第３，０７４，９１０号明細書、米国特許第３，１８９，６１５号明細書、米国特許第３，２１８，３３２号明細書、米国特許第３，２３０，１９４号明細書、米国特許第４，１２７，５８６号明細書、米国特許第４，２２６，７６３号明細書、米国特許第４，２７５，００４号明細書、米国特許第４，２７８，５８９号明細書、米国特許第４，３１５，８４８号明細書、米国特許第４，３４７，１８０号明細書、米国特許第４，３８３，８６３号明細書、米国特許第４，６７５，３５２号明細書、米国特許第４，６８１，９０５号明細書、米国特許第４，８５３，４７１号明細書、米国特許第５，２６８，４５０号明細書、米国特許第５，２７８，３１４号明細書、米国特許第５，２８０，１２４号明細書、米国特許第５，３１９，０９１号明細書、米国特許第５，４１０，０７１号明細書、米国特許第５，４３６，３４９号明細書、米国特許第５，５１６，９１４号明細書、米国特許第５，５５４，７６０号明細書、米国特許第５，５６３，２４２号明細書、米国特許第５，５７４，１６６号明細書、米国特許第５，６０７，９８７号明細書、米国特許第５，９７７，２１９号明細書及び米国特許第６，１６６，２１８号明細書に開示されたようなベンゾトリアゾール。
【０１８８】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１８９】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１９０】
２．４．アクリレート及びマロネート、
例えば、α−シアノ−β，β−ジフェニルアクリル酸エチルエステル又はイソオクチルエステル、α−カルボメトキシ−桂皮酸メチルエステル、α−シアノ−β−メチル−ｐ−メトキシ−桂皮酸メチルエステル又はブチルエステル、α−カルボメトキシ−ｐ−メトキシ−桂皮酸メチルエステル、Ｎ−（β−カルボメトキシ−β−シアノビニル）−２−メチル−インドリン、サンデュボアー（登録商標：Ｓａｎｄｕｖｏｒ）ＰＲ２５、ジメチルｐ−メトキシベンジリデンマロネート（ＣＡＳ＃７４４３−２５−６）、及びサンデュボアー（登録商標：Ｓａｎｄｕｖｏｒ）ＰＲ３１、ジ−（１，２，２，６，６−ペンタメチルピペリジン−４−イル）ｐ−メトキシベンジリデンマロネート（ＣＡＳ＃１４７７８３−６９−５）。
【０１９１】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０１９２】
２．６．立体障害アミン安定剤、
例えば、４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（ＣＡＳ  Ｒｅｇ．Ｎｏ．［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１９３】
立体障害アミンはまた、英国特許出願公開第２３０１１０６号明細書において、成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−Ｈ）、Ｉ−ｉ）、Ｉ−ｊ）、Ｉ−ｋ）又はＩ−ｌ）として記載された化合物の一つでもあり得り、特に、前記英国特許出願公開第２３０１１０６号明細書の６８ないし７３頁に列挙された光安定剤１−ａ−１、１−ａ−２、１−ｂ−１、１−ｃ−１、１−ｃ−２、１−ｄ−１、１−ｄ−２、１−ｄ−３、１−ｅ−１、１−ｆ−１、１−ｇ−１、１−ｇ−２又は１−ｋ−１の一つであり得る。
【０１９４】
立体障害アミンはまた、欧州特許第７８２９９４号明細書において記載された化合物、例えば、その中の請求項１０又は３８、もしくは実施例１ないし１２又はＤ−１ないしＤ−５に記載された化合物の一つでもあり得る。
【０１９５】
２．７．ヒドロキシ置換アルコキシ基によって、Ｎ−原子上を置換された立体障害アミン、
例えば、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシル−４−ヒドロキシ−２，２，６，６−テトラメチルピペリジンと第三アミルアルコールからの炭素基との反応生成物、１−（２−ヒドロキシ−２−メチルプロポキシ）−４−ヒドロキシ−２，２，６，６−テトラメチルピペリジン、 １−（２−ヒドロキシ−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テトラメチルピぺリジン−４−イル）アジペート、ビス（１−（２−ヒドロキシ−２−メチルプロポキシ）−２，２，６，６−テトラメチルピペリジン−４−イル）スクシネート、ビス（１−（２−ヒドロキシ−２−メチルプロポキシ）−２，２，６，６−テトラメチルピペリジン−４−イル）グルタレート及び２，４−ビス[Ｎ−[１−（２−ヒドロキシ−２−メチルプロポキシ）−２，２，６，６−テトラメチルピペリジン−４−イル]−Ｎ−ブチルアミノ]−６−（２−ヒドロキシエチルアミノ）−ｓ−トリアジン等の化合物。
【０１９６】
２．８．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【０１９７】
２．９．トリス−アリール−ｏ−ヒドロキシフェニル−ｓ−トリアジン、
既知の市販のトリス−アリール−ｏ−ヒドロキシフェニル−ｓ−トリアジン及び例えば、国際出願第９６／２８４３１号パンフレット、欧州特許第４３４６０８号明細書、欧州特許第９４１９８９号明細書、英国特許第２，３１７，８９３号明細書、米国特許第３，８４３，３７１号明細書、米国特許第４，６１９，９５６号明細書、米国特許第４，７４０，５４２号明細書、米国特許第５，０９６，４８９号明細書、米国特許第５，１０６，８９１号明細書、米国特許第５，２９８，０６７号明細書、米国特許第５，３００，４１４号明細書、米国特許第５，３５４，７９４号明細書、米国特許第５，４６１，１５１号明細書、米国特許第５，４７６，９３７号明細書、米国特許第５，４８９，５０３号明細書、米国特許第５，５４３，５１８号明細書、米国特許第５，５５６，９７３号明細書、米国特許第５，５９７，８５４号明細書、米国特許第５，６８１，９５５号明細書、米国特許第５，７２６，３０９号明細書、米国特許第５，９４２，６２６号明細書、米国特許第５，９５９，００８号明細書、米国特許第５，９９８，１１６号明細書及び米国特許第６，０１３，７０４号明細書、及び米国特許出願第０９／３８３，１６３号に開示されているようなトリアジン、例えば、４，６−ビス−（２，４−ジメチルフェニル）−２−（２−ヒドロキシ−４−オクチルオキシフェニル）−ｓ−トリアジン、シアソルブ（登録商標：Ｃｙａｓｏｒｂ）１１６４，サイテック社、４，６−ビス−（２，４−ジメチルフェニル）−２−（２，４−ジヒドロキシフェニル）−ｓ−トリアジン、 ２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニルイル）−６−（２−ヒドロキシ−４−オクチルオキシカルボニルエチリデンオキシフェニル）−ｓ−トリアジン、 ２−フェニル−４−［２−ヒドロキシ−４−（３−第二ブチルオキシ−２−ヒドロキシプロピルオキシ）フェニル］−６−［２−ヒドロキシ−４−（３−第二アミルオキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−ｎ−ブチルオキシフェニル）−ｓ−トリアジン、２，４−ビス（２，４−ジメチルフェニル）−６−［２−ヒドロキシ−４−（３−ノニルオキシ*−２−ヒドロキシプロピルオキシ）−５−α−クミルフェニル］−ｓ−トリアジン（*は、オクチルオキシ基、ノニルオキシ基及びデシルオキシ基の混合物を表わす）、メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝、５：４：１の比において、３：５’、５：５’及び３：３’位を架橋されたメチレン架橋二量体混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシプロピルオキシ）フェニル］−ｓ−トリアジン、２，４，６−トリス［２−ヒドロキシ−４−（３−第二ブチルオキシ−２−ヒドロキシプロピルオキシ）フェニル］−ｓ−トリアジン、４，６−ビス−（２，４−ジメチルフェニル）−２−（２−ヒドロキシ−４−（３−ドデシルオキシ−２−ヒドロキシプロポキシ）−フェニル）−ｓ−トリアジンと４，６−ビス−（２，４−ジメチルフェニル）−２−（２−ヒドロキシ−４−（３−トリデシルオキシ−２−ヒドロキシプロポキシ）−フェニル）−ｓ−トリアジンの混合物、チヌビン（登録商標：Ｔｉｎｕｖｉｎ）４００，チバ  スペシャルティ  ケミカルズ社、４，６−ビス−（２，４−ジメチルフェニル）−２−（２−ヒドロキシ−４−（３−（２−エチルヘキシルオキシ）−２−ヒドロキシプロポキシ）−フェニル）−ｓ−トリアジン及び４，６−ジフェニル−２−（４−ヘキシルオキシ−２−ヒドロキシフェニル）−ｓ−トリアジン。
【０１９８】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１９９】
４．ホスフィット及びホスホニット、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホニット、６−イソオクチルオキシ−２，４，８，１０−テトラ−第三ブチル−ジベンゾ［ｄ，ｇ］［１，３，２］ジオキサホスフェピン（ｄｉｏｘａｐＨｏｓｐＨｅｐｉｎ）、６−フルオロ−２，４，８，１０−テトラ−第三ブチル−１２−メチル−ジベンゾ［ｄ，ｇ］［１，３，２］ジオキサホスホシン、ビス（２，４−ジ−第三ブチル−６−メチルフェニル）メチルホスフィット、ビス（２，４−ジ−第三ブチル−６−メチルフェニル）エチルホスフィット、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット。
【０２００】
特に好ましいのは、以下のホスフィットである：
トリス（２，４−ジ−第三ブチルフェニル）ホスフィット（イルガフォス１６８（登録商標：Ｉｒｇａｆｏｓ）、チバ−スペシャルティ  ケミカルズ社）、トリス（ノニルフェニル）ホスフィット、
【化３５】
2004531611.tif 000032
。
【０２０１】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン及び水素化牛脂アミンから誘導されたＮ，Ｎ−ジアルキルヒドロキシルアミン。
【０２０２】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、Ｎ−メチル−α−ヘプタデシルニトロン、及び水素化牛脂アミンから誘導されたＮ，Ｎ−ジアルキルヒドロキシルアミンから誘導されたニトロン。
【０２０３】
７．アミンオキシド、
例えば、米国特許第５，８８４，０２９号明細書及び米国特許第５，８８０，１９１号明細書に開示されているようなアミンオキシド誘導体、ジデシルメチルアミンオキシド、トリデシルアミンオキシド、トリドデシルアミンオキシド及びトリヘキサデシルアミンオキシド。
【０２０４】
８．ベンゾフラノン及びインドリノン、
例えば、米国特許第４，３２５，８６３号明細書、米国特許第４，３３８，２４４号明細書、米国特許第５，１７５，３１２号明細書、米国特許第５，２１６，０５２号明細書、米国特許第５，２５２，６４３号明細書、独国特許出願公開第４３１６６１１号明細書、独国特許出願公開第４３１６６２２号明細書、独国特許出願公開第４３１６８７６号明細書、欧州特許出願公開第０５８９８３９号明細書又は欧州特許出願公開第０５９１１０２号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、イルガノクス（登録商標：Ｉｒｇａｎｏｘ）ＨＰ−１３６，チバ  スペシャルティ  ケミカルズ社、及び３−（２，３−ジメチルフェニル）−５，７−ジ−第三ブチルベンゾフラノ−２−オン。
【０２０５】
９．チオ相乗剤、
例えば、ジラウリルチオジプロピオン酸塩又はジステアリルチオジプロピオン酸塩。
【０２０６】
１０．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【０２０７】
１１．ポリアミド安定剤
例えば、ヨウ化物及び／又はリン化合物と組み合わせた銅塩及び二価マンガンの塩。
【０２０８】
１２．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０２０９】
１３．核剤、
例えば、タルクのような無機物質、二酸化チタン、酸化マグネシウムのような金属酸化物、好ましくはアルカリ土類金属のホスフェート、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。
【０２１０】
１４．充填剤及び強化剤、
例えば、炭酸カルシウム、シリケート、ガラス繊維、ガラス球、アスベスト、
タルク、カオリン、マイカ、硫酸バリウム、金属酸化物及び金属水酸化物、カーボンブラック、グラファイト、木粉及び他の天然物の粉末又は繊維、合成繊維。
【０２１１】
１５．分散助剤
例えば、ポリエチレンオキシドワックス又は鉱油。
【０２１２】
１６．他の添加剤
例えば、可塑剤、滑剤、乳化剤、顔料、染料、蛍光増白剤、レオロジー添加剤、触媒、流れ調整剤、スリップ剤、架橋剤、架橋増進剤、ハロゲン掃去剤、防煙剤、防炎加工剤、静電防止剤、置換及び非置換ビスベンジリデンソルビトール等の透明剤、２，２’−ｐ−フェニレン−ビス（３，１−ベンゾオキサジノ−４−オン）等のベンゾオキサジノン紫外線吸収剤、シアソルブ（登録商標：Ｃｙａｓｏｒｂ）３６３８（ＣＡＳ＃１８６００−５９−４）、及び発泡剤。
【０２１３】
上記慣用の添加剤の添加剤機能部分は、本発明に従った式（Ｉ）又は（ＩＩ）で表わされる化合物の適当な添加剤部分である。
【０２１４】
本発明の式（Ｉ）又は（ＩＩ）で表わされる本安定剤及び任意の更なる添加剤は、既知の方法によって、例えば、溶融ブレンド、溶液ブレンド、溶液流延、及び溶液からの吸着によって、ポリマー状支持体に適用又は配合され得る。
【０２１５】
例えば、成分（ｉｉ）及び任意の更なる添加剤は、成形の前又は間にポリマー状支持体中に配合され得るか、もしくは、溶解又は分散した添加剤もしくは添加剤混合物をポリマー支持体へ適用し、その後、任意に溶媒の蒸発を行うことによっても行われる。成分（ｉｉ）及び任意の更なる添加剤はまた、これらの成分を、例えば約２．５重量％ないし２５重量％の濃度で含むマスターバッチの形態でポリマー状支持体に添加することもできる。
【０２１６】
例えば、成分（ｉｉ）、任意の更なる添加剤及びポリマー状支持体は、溶媒中のポリマーの濃度が溶媒の約５ないし約５０重量％の範囲になるよう、互いに相溶性の溶媒中に全て溶解され得る。その後、溶液は、適当な温度で乾燥されて、ポリマー及び添加剤のブレンドを含むキャストフィルムが製造され得る。
【０２１７】
あるいは、成分（ｉｉ）で表わされる添加剤化合物及び任意の更なる添加剤は、約５ないし約５０重量％の添加剤濃度を有する溶液を得るために、揮発性溶媒中に前記添加剤を溶解することによって、ポリマー状支持体中にブレンドされる。その後、溶液はポリマーと混合され、そして混合物は、乾燥され、それにより添加剤で十分均一に塗布されたポリマー粒子を提供する。次に、塗布されたポリマー粒子は、押出機に供給されて、そこで混合物は溶融ブレンドされそして押出され、ポリマー状支持体及び添加剤を含む押出物が製造され得る。
【０２１８】
もしも、液体状ならば、成分（ｉｉ）で表わされる安定剤は、添加剤混合物がポリマー
粒子の表面上に十分に分散されるまで、液体添加剤混合物中でポリマー粒子を攪拌することによって、直接、ポリマー粒子へ適用され得る。次に、ポリマーは押出機に供給されて、添加剤を含むポリマー支持体の押出物が製造され得る。
【０２１９】
本発明の組成物はまた、成分（ｉｉ）で表わされる安定剤、任意の更なる添加剤及び固形ポリマー状物質を押出機に供給し、続いて、溶融ブレンドし、そして溶融混合物を押出すことによっても調製され得る。あるいは、ポリマー状物質及び添加剤は、サーモスタットを備えた容器中、該容器内では成分は溶融状態にあるが、溶融ブレンドされ得、その後、混合物の冷却が行われる。
【０２２０】
成分（ｉｉ）及び任意の更なる添加剤はまた、重合の前又は間に、もしくは架橋の前にも添加され得る。
【０２２１】
成分（ｉｉ）及び任意の更なる添加剤は、そのままの形態で又はワックス、オイル又はポリマー中にカプセル化されて、ポリマー状支持体へ配合され得る。
【０２２２】
成分（ｉｉ）及び任意の更なる添加剤は、ポリマー支持体上へ噴霧又は塗布もされ得る。それは、他の添加剤（例えば、上述した慣用の添加剤）又はそれらの溶融液を希釈するために使用され得るので、これらの添加剤と一緒にポリマー状支持体へ噴霧又は塗布され得る。重合触媒の失活の間に噴霧により加えることが、特に有利であり、例えば、失活のために使用されたスチームを使用して噴霧を行うことが可能である。
【０２２３】
球状に重合したポリオレフィンの場合、例えば、成分（ｉｉ）を、所望により、他の添加剤と一緒に噴霧により適用することは有利で有り得る。
【０２２４】
好ましくは、成分（ｉｉ）及び任意の更なる添加剤は、成分（ｉ）で表わされるポリマー状支持体へ、溶融ブレンドすることによって配合される。
【０２２５】
変性された表面特性を有する本発明のポリマー状組成物は、例えば、防曇性、電気状態の散逸、彩色適性、可染性、印刷適性、湿分の吸上作用、接着性、不混和性ポリマーとの混和性、生混和性及び生分解性の面において改善された特性を示し得る。
【０２２６】
成分（ｉ）及び（ｉｉ）を含み、かつ本発明の式（Ｉ）又は（ＩＩ）で表わされる化合物の適用又は配合によって利益を得えるあるポリマー状物品又は構造物は、カーペット繊維、複合繊維、農業用フィルム、不織布カバー素材、自動車の外部バンパーフェーシア、包装、衛生用品、半浸透性等の膜、透析及び逆浸透性膜等の膜、不相溶ポリマーブレンド、積層物品及び眼鏡類を含む。
【０２２７】
成分（ｉ）及び（ｉｉ）を含む好ましい物品は、農業用又は包装フィルム、自動車の外部部品、不織布又は濾過媒体、半浸透性膜、移植医療装置又は紡織繊維である。
【０２２８】
式（Ｉ）又は（ＩＩ）で表わされる本発明の化合物はまた、ポリマー相溶剤としても作用し得る。即ち、それらは、本来不相溶のポリマーの相溶性ブレンドを形成するのを補助する。式（Ｉ）又は（ＩＩ）で表わされる化合物が、添加剤機能部分をポリマーブレンドにおける特定の場所に、“位置付ける”（ブレンド全体に均質ではなく、一つのポリマー中にのみ）ために使用され得ることも予期される。本発明の式（Ｉ）又は式（ＩＩ）で表わされる化合物の配合によって相溶化され得るポリマーブレンドは、ポリスチレンとポリエステルのブレンド、ポリスチレンとポリアミドのブレンド、ポリオレフィンとポリエステルのブレンド、及びポリオレフィンとポリアミドのブレンドを含む。
【０２２９】
本発明の式（Ｉ）又は（ＩＩ）で表わされる化合物はまた、顔料及び充填剤のための流れ向上剤及び分散剤としても効果的であり得る。利益を得うる物品は、溶媒及び水性ペイントを含む。
【０２３０】
本発明の添加剤は、インクジェット媒体及びインクジェトインク中に、例えば、欧州特許第１１２０２７９号明細書及び欧州特許第１０３１４３１号明細書及び米国特許第５，８５５，６５５号明細書、米国特許第５，７８２，９６３号明細書、米国特許第５，１６５，９７３号明細書、米国特許第５，２１５，５７７号明細書及び米国特許第５，６７０，２４９号明細書中に開示されたように都合良く使用され、その関連した開示は、文献としてここに組込まれる。
【０２３１】
防曇性は、温室での適用において重要である。温室は、成長環境を維持するための熱を内部に保持するため、寒い期間の間、閉められる必要がある。温室内部に高い湿度を有するため、屋根又はカバーの温度が露点又はそれ以下の温度に下がった場合に水が温室の屋根又はカバーの内部に凝縮する状況が発生する。オレフィン系ポリマーから作られた温室フィルムは疎水性であり、かつ表面張力が低く、凝縮水の液体粒子への凝集を引き起こす。水が遊離液体粒子としてフィルムの表面上に凝縮形成される、この好ましくない状態は、“曇り”として知られる。曇りは日光の透過を妨げ、また、下にある作物に降りて作物を害することもある。本発明の組成物は、驚くべき防曇性を有する。防曇性はまた、食物（肉、野菜等）の外装や、又は湿潤性を有する透明フィルム又は非曇りが要求される他の用途においても重要である。
【０２３２】
添加剤機能部分を有さない、例えば、米国特許第５，４１８，３０１号明細書及び米国出願第０９／７７８，１９４号に記載されているような当該技術で既知のハイパーブランチ状ポリマーは、本発明の組成物においても有用である。即ち、本発明の式（Ｉ）又は（ＩＩ）で表わされる化合物と既知のハイパーブランチ状又は樹状ポリマーもしくはコポリマーの共−使用である。ここで記載されるような、添加剤機能部分を有さない既知の両親媒性コポリマー添加剤の共−使用も予期される。
【０２３３】
本発明はまた、熱、光又は酸化の有害な影響に対して有機物質を安定化するための方法であって、永久又は表面活性ハイパーブランチ状もしくは樹状安定剤又は永久又は表面活性両親媒性ポリマー安定剤の少なくとも一つを有機物質の中に配合すること又は有機物質に適用することからなる方法にも関する。
【０２３４】
以下の実施例で本発明をより詳細に説明する。それらは、いかなる方法においても本発明を限定すると解釈されるものではない。本発明は、本発明の意図及び目的から外れない特定の実施例の、全ての変形及び修正を含むことを言明する。
【実施例】
【０２３５】
実施例１：
【化３６】
2004531611.tif 000033
１，２，２，６，６−ペンタメチル−ピペリジノ−４−オール（２５．５ｇ、０．１５ｍｏｌ）、２，２−ビス（ヒドロキシメチル）プロピオン酸（４０．２ｇ、０．３０ｍｏｌ）、ジブチル錫オキシド（０．４０ｇ、０．００１５ｍｏｌ）、及びテトラグリム（６０．５ｇ、０．２７ｍｏｌ）をディーンスタークトラップ（Ｄｅａｎ  Ｓｔａｒｋ  ｔｒａｐ）を備えた反応フラスコへ添加した。その反応混合物を２０５℃まで加熱して、そして４時間この温度で保った。反応塊は冷まされ、そして、重合溶媒の大部分を除去するために、多量のヘプタンを添加した。樹脂を３００ｇのメタノールと４００ｇのトルエンの混合物中に溶解した。メタノールを減圧下において留去し、そしてトルエン及びテトラグリムをデカンテーション分離した。樹脂を、トルエンのデカンテーションと共に、４００ｇの熱トルエン（８０℃）で２回抽出した。樹脂を、減圧下において、恒量まで乾燥させた。ゲル透過クロマトグラフィー（ＧＰＣ）で測定した１２４０の分子量を有する淡黄色の樹脂状の固体として、表題の化合物を得た（６０．４ｇ）。
【０２３６】
実施例２：
【化３７】
2004531611.tif 000034
実施例１の条件に従って、１，２，２，６，６−テトラメチル−ピペリジノ−４−オール（４７．１ｇ、０．３０ｍｏｌ）、２，２−ビス（ヒドロキシメチル）プロピオン酸（８０．５ｇ、０．６０ｍｏｌ）、ジブチル錫オキシド（２．２７ｇ、０．００９ｍｏｌ）、及びテトラグリム（１００．９ｇ、０．４５ｍｏｌ）を反応フラスコへ添加した。ＧＰＣで測定した２０６６の分子量を有するオフホワイトの樹脂状の固体として、表題の化合物を得た（１１５ｇ）。
【０２３７】
実施例３：
【化３８】
2004531611.tif 000035
実施例２において得られた樹脂（アミンに基づいて、５ｇ、０．００１２ｍｏｌ）、アセトニトリル（５０ｇ、１．２１ｍｏｌ）及び塩化第一鉄（０．４ｇ、０．００２ｍｏｌ）を反応フラスコへ添加した。これを攪拌した溶液へ、過酸化水素（３．２ｇ、０．０４７ｍｏｌ）を２時間かけて滴下した。この溶液を一晩かけて、周囲温度で攪拌し、その後、溶媒を減圧下で蒸留した。固体を減圧下において恒量まで乾燥させた。ＧＰＣで測定した、１０９６の分子量を有する淡いオレンジ色の樹脂状の固体として、表題の化合物を得た（５ｇ）。
【０２３８】
実施例４：
【化３９】
2004531611.tif 000036
実施例１の条件に従って、２，６−ジ−第三ブチル−４−（３−ヒドロキシプロピル）−フェノール（４３．５ｇ、０．１６５ｍｏｌ）、２，２−ビス（ヒドロキシメチル）プロピオン酸（４４．２ｇ、０．３３ｍｏｌ）、ジブチル錫オキシド（１．２３ｇ、０．００５ｍｏｌ）、及びテトラグリム（１００．９ｇ、０．４５ｍｏｌ）を反応フラスコへ添加した。ＧＰＣで測定した１４６７の分子量を有するオフホワイトの粘稠な液体として、表題の化合物を得た（７５ｇ）。
【０２３９】
実施例５：
【化４０】
2004531611.tif 000037
実施例１の条件に従って、２−ベンゾトリアゾール−２−イル−４−（２−ヒドロキシエチル）−フェノール（ＢＺＴ、１０ｇ、０．０３９ｍｏｌ）、２，２−ビス（ヒドロキシメチル）プロピオン酸（１０．５ｇ、０．０７８ｍｏｌ）、ジブチル錫オキシド（０．４０ｇ、０．００１６ｍｏｌ）、及びテトラグリム（２１ｇ、０．０９３ｍｏｌ）を反応フラスコへ添加した。ＧＰＣで測定した１４９６の分子量を有する淡黄色の樹脂状の固体として、表題の化合物を得た（６．１ｇ）。
【０２４０】
比較例１：
【化４１】
2004531611.tif 000038
実施例１の条件に従って、２，２−ビス（ヒドロキシメチル）プロピオン酸（１２０．７ｇ、０．９０ｍｏｌ）、ジブチル錫オキシド（２．５０ｇ、０．０１ｍｏｌ）、及びテトラグリム（１００．９ｇ、０．０４５ｍｏｌ）を反応フラスコへ添加した。ＧＰＣで測定した３２５４の分子量を有する白色の樹脂状の固体として、表題の化合物を得た（１１０ｇ）。
【０２４１】
実施例６：インクジェット媒体
無機吸着剤粒子で含浸した樹脂−コート紙（コニカＱＰ写真光沢インクジェト紙，コニ
カ社）を購入した。インク受像層上に、実施例１ないし５及び比較例１で得られた各々の化合物の０．８ｗｔ％メタノール溶液を、総計６５０ないし７００ｍｇ／ｍ2に達するまで適用した。紙を周囲温度及び圧力において２４時間乾燥させた。
【０２４２】
実施例７：インクジェット媒体
無機吸着剤粒子で含浸した樹脂−コート紙（コニカＱＰ写真光沢インクジェト紙，コニカ社）を購入した。インク受像層上に、実施例１ないし５及び比較例１で得られた各々の化合物の０．８ｗｔ％メタノール溶液を、総計１３００ないし１４００ｍｇ／ｍ2に達するまで適用した。紙を周囲温度及び圧力において２４時間乾燥させた。
【０２４３】
実施例８：インク
実施例４及び５の化合物を、例えば、米国特許第５，８５５，６５５号明細書又は米国特許第５，７８２，９６３号明細書に開示されているようなインク組成物に、各々２ｗｔ％及び０．５ｗｔ％の濃度で添加した。これらの安定化されたインクから印刷された画像は、染料退色の減少及び良好な画像耐久性を示す。
【０２４４】
実施例９：インクジェット媒体
市販の白色ポリエチレンテレフタレートシートに、欧州特許第１０３１４３１Ａ２号明細書の実施例１に従って、シリカ及びポリビニルアルコールを塗布した。実施例１の化合物のメタノール溶液を、総計４００ｍｇ／ｍ2に等しい量、このシートに適用した。この受像層上に印刷された画像は、染料退色の減少及び良好な画像耐久性を示す。
【０２４５】
実施例１０：
市販の白色ポリエチレンテレフタレートシートに、欧州特許第１０３１４３１Ａ２号明細書の実施例５に従って、アルミナ水和物及びポリビニルアルコールを塗布した。実施例２の化合物のメタノール溶液を、総計４００ｍｇ／ｍ2に等しい量、このシートに適用した。この受像層上に印刷された画像は、染料退色の減少及び良好な画像耐久性を示す。
【０２４６】
実施例１１：
アルミナ含有紙シートを、欧州特許第１０３１４３１Ａ２号明細書の実施例８に従って、調製した。実施例３の化合物のメタノール溶液を、総計６００ｍｇ／ｍ2に等しい量、このシートに適用した。この受像層上に印刷された画像は、染料退色の減少及び良好な画像耐久性を示す。
【０２４７】
実施例１２：
シリカ含有紙シートを、米国特許第５，１６５，９７３号明細書に従って、調製した。実施例４の化合物のメタノール溶液を、総計７００ｍｇ／ｍ2に等しい量、このシートに適用した。この受像層上に印刷された画像は、染料退色の減少及び良好な画像耐久性を示す。
【０２４８】
実施例１３：
試験柄（緑がかった青色、紫紅色、黄色）を、別々に、実施例６及び７で調製したシート上に、ヒューレット  パッカード  デスクジェット９７０Ｃｘｉプリンター（Ｈｅｗｌｅｔｔ  Ｐａｃｋａｒｄ  ＤｅｓｋＪｅｔ９７０Ｃｘｉ  ｐｒｉｎｔｅｒ）を用いて印刷した。得られたプリントを周囲温度及び圧力において２４時間乾燥させた。曝露前及び後の色彩濃度（Ｃｏｌｏｒ  ｄｅｎｓｉｔｉｅｓ）及びＣＩＥＬ*ａ*ｂ座標（ＣＩＥＬ*ａ*ｂ  ｃｏｏｒｄｉｎａｔｅｓ）を、Ｘ−ライト９３８分光濃度計（Ｘ−Ｒｉｔｅ  ９３８  Ｓｐｅｃｔｒｏｄｅｎｓｉｔｏｍｅｔｅｒ）を用いて測定した。曝露は、通常の事務所の蛍光灯を用いて行った。
【０２４９】
実施例１４：
ジメチロールプロピオン酸と式８）
【化４２】
2004531611.tif 000039
で表わされるヒドロキシフェニルベンゾトリアゾールの混合物を反応させ、ベンゾトリアゾール部分で停止されたハイパーブランチ状ポリエステルを形成させた。
【０２５０】
実施例１５：
式８）で表わされるベンゾトリアゾールを、以下の添加剤化合物１）、２）、４）、６）、７）、９）、１０）及び１１）
【化４３】
2004531611.tif 000040
【化４４】
2004531611.tif 000041
【化４５】
2004531611.tif 000042
に置換して、実施例１４を再度行った。
式１）及び２）で表わされる化合物は、米国特許第５，４１８，３０１号明細書において定義されるような２つの異なる反応部位から、開始剤として作用する。
式４）、９）、１０）及び１１）で表わされる化合物は、開始剤として作用する。式６）及び７）で表わされる化合物は、連鎖停止剤として作用する。添加剤部分は、ハイパーブランチ状ポリエステルに結合される。
【０２５１】
実施例１６：
式８）で表わされる化合物を、式８）で表わされる化合物と次式
【化４６】
2004531611.tif 000043
の化合物の混合物に置換して、実施例１４を再度行った。
形成されたハイパーブランチ状ポリエステル中において、米国特許第５，４１８，３０１号明細書において定義されたように、式８）で表わされる化合物は連鎖停止剤であり、そして式１２）で表わされる化合物は開始剤である。
【０２５２】
実施例１７：
ステアリン酸、イソステアリン酸、ミリスチン酸及びベヘン酸から選択された更なる親油性成分を添加して、実施例１４ないし１６を再度行った。これらの親油性成分は更に、米国出願第０９／７７８，１９４号において定義されたような、親油性停止基として（か又は米国特許第５，４１８，３０１号明細書において定義されたような連鎖停止剤として）、ハイパーブランチ状ポリエステルの一部である。
【０２５３】
実施例１８：
ポリ（エチレングリコール）（ＰＥＧ）及びポリ（エチレングリコール）モノメチルエーテル（ＭＰＥＧ）から選択された更なる親水性成分を用いて、実施例１４ないし１７を再度行った。これらの親水性成分は更に、米国出願第０９／７７８，１９４号において定義されたように、ハイパーブランチ状ポリエステルの一部である。ＰＥＧを用いた場合、使用される添加剤は、式６）、７）及び／又は８）で表わされるものである。
【０２５４】
実施例１９：
アトマー（登録商標：Ａｔｍｅｒ）５０２を、式８）で表わされるベンゾトリアゾールと反応させ、生成物を形成させた。
【化４７】
2004531611.tif 000044
【０２５５】
実施例２０：
アトマー（登録商標：Ａｔｍｅｒ）５０２を、ユニトックス（登録商標：ＵｎｉｔＨｏｘ）４２０に置換して、実施例１９を再度行った。
【０２５６】
実施例２１：
式８）で表わされるベンゾトリアゾールを、式６）及び式７）で表わされるベンゾトリアゾールに置換して、実施例１９及び実施例２０を再度行った。
【０２５７】
実施例２２：圧縮成形ＬＤＰＥプラックの接触角測定
低密度ポリエチレン（ダウ  ケミカル  ＬＤＰＥ６４０Ｉ）中に圧縮成形された前記の実施例のコポリマー添加剤の１０ミルプラックを以下のように調整した。添加剤及び支持体は、二軸押出機中で溶融配合することによって初めにブレンドされる。ブレンドのプラックは、４００°Ｆにおいて、鋼板で圧縮成形することによって作られる。
【０２５８】
圧縮成形プラックの水の後退接触角を、クラウスＫ１２動的（ダイナミック)接触角張力測定計（Ｋｒｕｓｓ  Ｋ１２  ｄｙｎａｍｉｃ  ｃｏｎｔａｃｔ  ａｎｇｌｅ  ｔｅｎｓｉｏｍｅｔｅｒ）を用いて測定した。しばしば、ウィルヘルミー  プレート技術（ＷｉｌＨｅｌｍｙ  ｐｌａｔ  ｔｅｃＨｎｉｑｕｅ）として引用されるこの方法は、固体を最初に浸漬し、その後、回収することによって液体（通常は水）による固体の湿潤力を測定する。続いて、この湿潤力を、後退（回収）接触角へ変換する。後退接触角が物質の親水性の尺度であることは、当業者によって一般的に受け入れられている。
【０２５９】
プラックの後退角を、圧縮成形後、直ちに測定した。それらを、水で湿らせたペーパータオルで５回こすり、そして再び後退角を測定した。プラックは、相対湿度３０ないし４０％、７０°Ｆで保管した。プラックの後退角を、３０日間に渡り観察した。こする前と後の後退角の比較によって、添加剤の直後永続性及び比較的変性強度の質的な測定を行え、一方、３０日間の観察研究により、添加剤の比較的長期間の永続性が考案される。後退角の値が小さければ小さいほど、ＬＤＰＥプラックの表面エネルギーは大きくなる。
【０２６０】
本発明の添加剤は、ポリエチレンの表面エネルギーを増加することに対して効果的である。本発明の化合物は、現在の技術の典型的化合物より、より大きくＬＤＰＥの表面エネルギーを増加させ、及び／又はそれらは、支持体中でより永続性がある。プラックはまた、熱、湿分及び光に対する良好な安定性を示す。
【０２６１】
実施例２３：ＬＤＰＥ吹込フィルムの接触角測定
実施例２２をＬＤＰＥ吹込フィルムで繰返した場合、後退、静止又は前進接触角によって測定されたように、本発明の化合物は、当該技術の典型的化合物より、より大きくＬＤＰＥの表面エネルギーを増加させ、及び／又はそれらは、後退角、静止角又は前進接触角によって測定されたように、支持体中でより永続性がある。プラックはまた、熱、湿分及び光に対する良好な安定性を示す。
【０２６２】
実施例２４：ポリプロピレン繊維の可染性
繊維用銘柄ポリプロピレン、モンテル  プロファックス  ６３０１（Ｍｏｎｔｅｌｌ  ＰＲＯＦＡＸ  ６３０１）及び適当量の前記実施例の本発明の添加剤をターブラ（ＴＵＲＢＵＬＡ）ミキサー上で１５分間混合した。ブレンド混合物をスペリアー  エムピーエム（ＳＵＰＥＲＩＯＲ  ＭＰＭ)一軸スクリュー実験室用押出機へ、２１８、２３２、２４６及び２４６℃、スクリュー速度８０ｒｐｍにおいて添加した。添加剤を有する溶融ポリプロピレンは円形ダイを出ていき、水トラフ中で冷却され、コンエアージェトロ（ＣＯＮＡＩＲ  ＪＥＴＲＯ）ペレタイザー中へ供給される。配合ペレットは、４１個の孔の三角紡糸口金を有するヒルズ  ラボ  繊維押出機（ＨＩＬＬＳ  ＬＡＢ  ＦＩＢＥＲ  ＥＸＴＲＵＤＥＲ）中へ２３２、２４６、２６０及び２７４℃において供給される。７５０ｐｓｉの定常圧が、フィードバックループを通してスクリュー速度を制御する。供給、延伸及び緩和ロールは８０及び１００℃であり、そして分当り１２０、４００及び３８３メートル回転する。繊維は、供給ロールの直前に６％水性繊維仕上げ溶液と接触させられる。この溶液はゴウルストン工業（Ｇｏｕｌｓｔｏｎ  Ｉｎｄｕｓｔｒｉｅｓ）社製のルロールＰＰ−４５２１（ＬＵＲＯＬ  ＰＰ−４５２１）である。ラインの末端においてリーソナ（ＬＥＥＳＯＮＡ）ワインダーがスプール上へ繊維を収集する。フィラメント当りの最終デニールは、１５である。収集された繊維は、スプールから取外され、ローソンヘムフィルＦＡＫ（ＬＡＷＳＯＮ  ＨＥＭＰＨＩＬＬ  ＦＡＫ）サンプラー編み機を用いて編まれ、ソックスとされた。
【０２６３】
染料溶液は、別々の容器中で、蒸留水中１．０ｇ／Ｌで調製される。分散染料のためには、６３ないし８５℃へ水を加熱し、続いて水を添加することによって行った。酸性の染料溶液は、水を８５ないし１００℃へ加熱することによって調製した。均染剤（ｌｅｖｅｌｅｒ）、滑剤、及びｐＨ制御化学薬品は室温において１０％ｗ／ｗのレベルで調製される。
【０２６４】
ローチェス（ＲＯＡＣＨＥＳ）プログラム可能染浴は以下の条件に設定される。
ＰＰのための分散染料：９８℃まで分当り３．５℃温度上昇し、６０分間、９８℃において維持され、続いて分当り５．５℃の最大冷却率において冷却される。
ＰＰのための酸性染料：９８℃まで分当り３．５℃温度上昇し、３０分間、９８℃において維持され、続いて分当り５．５℃の最大冷却率において冷却される。
【０２６５】
適当量の溶液（染料溶液表参照）をスチール製の５００ｍＬシリンダーへ５．０ｇ重量のソックスに基づいて添加した。ソックスに洗濯札を結びつけ、シリンダー中に置いた。シリンダーを蒸留水で満たした。ｐＨを調べ、かつｐＨは分散染色のために４ないし５、そして酸性染色のために６ないし６．５であるべきである。最終的に、シリンダーを密封し、染浴中へ置き、そしてサイクルを開始した。染料サイクルが完了した後、ソックスをシリンダーから取り出し、水道水ですすいだ。過剰な水を遠心分離によってソックスから除去し、そして強制空気炉中で、１００℃において１５分間乾燥させた。
【０２６６】
ソックスの明度及び暗度（Ｌ）をデータカラー分光光度計ＳＦ６００（Ｄａｔａｃｏｌｏｒ  ＳｐｅｃｔｒｏｐＨｏｔｏｍｅｔｅｒ  ＳＦ６００）上で測定した。Ｌは０（暗い）から１００（明るい）のスケールでの、明るさ及び暗さの測定値である。装置条件は、ＣＩＥ  ｌａｂ、Ｄ６５、１０度、ＳＣＩ、ＳＡＶ、ＵＶ４００−７００である。より低いＬの値が改善された可染性を示す。
染料溶液
分散染料 繊維における重量％
イエロー（Ｙｅｌｌｏｗ）Ｋ−ＧＬ                     ０.５
レッド（Ｒｅｄ）Ｋ−ＢＢ                             ０.５
ブルー（Ｂｌｕｅ）Ｋ−ＲＢ                           １.０
ユニバダイン（ＵＮＩＶＡＤＩＮＥ）ＤＩＦ             ２.０
チバフルイド（ＣＩＢＡＦＬＵＩＤ）ＵＡ               １.０
酢酸                                                 ０.５
配合物は、ポリプロピレンの重量に基づいて本発明の添加剤を５重量％含む。
【０２６７】
本発明の添加剤を含む配合物は、添加剤を含まないソックスと比較してポリプロピレンソックスに改善された可染性を与える。ソックスはまた、熱、湿分及び光の影響に対する優れた安定性も示す。
【０２６８】
摩擦色落ち試験法はこすることによって、染色製品の表面から他の表面へ移動し得る色の程度で測定された。このような染料移動は望ましくない。試験は、乾燥及び湿潤した白色の試験布の両方を、摩擦試験機を通して染色製品に対し横切らせる特定の摩擦作業が必要とされる。布は次にグレースケールによって評価された。グレースケールは、５単位スケール（１−５＠０．５分割）であり、５がごくわずかな染料移動を示す。
【０２６９】
ポリプロピレン（ＰＰ）の可染性を促進するために効果的な添加剤として認められるために、添加剤を含むソックスはポリエステル（ＰＥＴ）コントロールで予期され得るような暗い色合いに染色され、摩擦色落ち試験により評価した場合、染料移動を全く示さないか、又はごくわずかしか示さず、かつ物理的性質の損失も見られない。
【０２７０】
本発明の両親媒性ブロックコポリマーを含むソックスはまた、低いＬ値及び許容できる湿潤及び乾燥摩擦色落ち値によって証明されるように優れた可染性を示す。
【０２７１】
実施例２５：ＬＤＰＥ吹込フィルムの防曇性
前記実施例の添加剤を、２．０ｄｇ／ｍｉｎのメルトインデックス、及びポリマーの重量に基づいて、１０重量％で、０．９９２ｇ／ｍＬの密度を有する低密度ポリエチレンに添加し、そして混合物を、ブラベンダー中でブレンドした。ポリマーの溶融温度は、１５０℃ないし１７０℃である。ポリマー混合物をペレット化し、マスターバッチを得た。マスターバッチのグラニュールを、１：９の重量比で低密度ポリエチレンのグラニュールとタンブルブレンドした（結果として、低密度ポリエチレンポリマー中の防曇剤の濃度は１０，０００ｐｐｍになる。）。約７５マイクロメーターの厚さを有するフィルムを、約２１０℃の溶融温度で、筒状吹込みフィルム作成ライン上で製造した。
【０２７２】
防曇試験方法は、フィルム表面の冷たい（４℃）及び熱い（６０℃）温度条件下での湿分への曝露後の防曇性維持能力を試験した。
【０２７３】
冷−曇試験においては、２００ｍＬの水を２５０ｍＬのビーカーに入れ、そして試験フィルムを、開口部全体を覆うようビーカー上に置いた。その後、ビーカーを４℃に温度制御されたキャビネット中に置いた。防曇性の評価は、予め決めていた時間間隔において、７日間行った。
【０２７４】
熱−曇試験においては、５０ｍＬの水を２５０ｍＬのビーカーに入れ、そして試験フィルムを、開口部全体を覆うようビーカー上に置いた。その後、ビーカーを６０℃の水を満たした槽中に置いた。防曇性の評価は、予め決めていた時間間隔において、３時間行った。
【０２７５】
防曇等級は以下の通りである：
高い曇り：            １
中位の曇り：          ２
部分的な曇り：        ３
少数の大きな滴：      ４
曇ってない、滴なし：  ５
【０２７６】
本発明の添加剤を含むポリエチレンフィルムは、界面活性剤添加剤を有さず、アトマー（登録商標：Ａｔｍｅｒ）１０３のような最新の添加剤を有するフィルムと比べて、驚くべき防曇性を有する。フィルムはまた、熱、湿分及び光に対する優れた安定性も示す。
【０２７７】
実施例２６：
【化４８】
2004531611.tif 000045
実施例１の条件に従って、チヌビン（登録商標：Ｔｉｎｕｖｉｎ）３２８（７０．３ｇ、０．２０ｍｏｌ）、２，２−ビス（ヒドロキシメチル）プロピオン酸（５３．７ｇ、０．４０ｍｏｌ）、ジブチル錫オキシド（１．５０ｇ、０．００６ｍｏｌ）、及びテトラグリム（１００．９ｇ、０．４５ｍｏｌ）を反応フラスコへ添加した。ＧＰＣで測定した１３３２の分子量を有する淡黄色の樹脂状の固体として、ベンゾトリアゾール機能化ハイパーブランチ状ポリマーを得た（１１５ｇ）。
【０２７８】
実施例２７：極性媒体における溶解性
チヌビン（登録商標：Ｔｉｎｕｖｉｎ）３２８に対する実施例２６の化合物の溶解性を、周囲温度においてメタノール中で測定した。以下のデータから、この種の親水性デンドリマーを含む組成物は、極性媒体において、改善された溶解性を有する。
化合物 メタノール中の溶解性（ｗｔ％）
チヌビン３２８                            ０．６
（登録商標：Ｔｉｎｕｖｉｎ）
実施例２６                                ５７
【０２７９】
実施例２８：印刷物品の色変化
実施例６及び１３の印刷物品における色の変化（ΔＥ）を、しかるべく測定した。以下のデータは、本発明の化合物が、記録媒体中に配合された場合、染料の退色を減少させるのに有用であることを示している。
蛍光灯曝露の２週間後の、１００％の印刷濃度における緑がかった青色のΔＥ：
化合物 ΔＥ
ブランク（添加剤なし）                     ３．６３
実施例３                                   ２．５１
実施例４                                   ２．１７
実施例２                                   ２．１２
実施例１                                   １．９４
蛍光灯曝露の２週間後の、１００％の印刷濃度における紫紅色のΔＥ：
化合物 ΔＥ
ブランク（添加剤なし）                     ７．１０
実施例２                                   ４．５２
実施例３                                   ４．４２
実施例４                                   ４．１４
蛍光灯曝露の２週間後の、１００％の印刷濃度における黄色のΔＥ：
化合物 ΔＥ
ブランク（添加剤なし）                     １．７９
実施例１                                   １．３２
蛍光灯曝露の２週間後の、５０％の印刷濃度における緑がかった青色のΔＥ：
化合物 ΔＥ
ブランク（添加剤なし）                     ２．７６
実施例３                                   ２．４０
実施例２                                   ２．１９
実施例１                                   １．９２
蛍光灯曝露の２週間後の、５０％の印刷濃度における紫紅色のΔＥ：
化合物 ΔＥ
ブランク（メタノールのみ）                 ６．９４
比較例１                                   ５．７３
実施例４                                   ４．４４
実施例３                                   ４．３７
実施例２                                   ４．０５
蛍光灯曝露の２週間後の、５０％の印刷濃度における黄色のΔＥ：
化合物 ΔＥ
ブランク（添加剤なし）                     ３．０２
実施例３                                   ２．４６
実施例２                                   ２．３８
実施例１                                   ２．１４
実施例 ４                                  １．９５
暗がりで２週間後の、１００％の印刷濃度における緑がかった青色のΔＥ：
化合物 ΔＥ
ブランク（添加剤なし）                     ２．３５
実施例１                                   １．７３
実施例２                                   １．３３
実施例３                                   １．０５
【０２８０】
実施例２９：印刷物品の色変化
実施例７及び１３の印刷物品における色の変化（ΔＥ）を、しかるべく測定した。以下のデータは、本発明の化合物が、記録媒体中に配合された場合、染料の退色を減少させるのに有用であることを示している。
蛍光灯曝露の２週間後の、１００％の印刷濃度における緑がかった青色のΔＥ：
化合物 ΔＥ
ブランク（メタノールのみ）                 ３．３１
実施例４                                   ２．８２
実施例３                                   ２．０２
実施例２５                                 １．７２
実施例２                                   １．４２
実施例１                                   １．１４
蛍光灯曝露の２週間後の、１００％の印刷濃度における黄色のΔＥ：
化合物 ΔＥ
ブランク（メタノールのみ）                 ２．３３
実施例３                                   １．７１
実施例２                                   １．５８
実施例１                                   ０．７６
実施例４                                   ０．５８
蛍光灯曝露の２週間後の、５０％の印刷濃度における緑がかった青色のΔＥ：
化合物 ΔＥ
ブランク（メタノールのみ）                 ２．６５
実施例３                                   １．３９
実施例２                                   １．３３
実施例１                                   １．０４
蛍光灯曝露の２週間後の、５０％の印刷濃度における紫紅色のΔＥ：
化合物 ΔＥ
ブランク（添加剤なし）                     ７．５０
実施例４                                   ３．７５
実施例１                                   ２．６３
実施例２                                   ２．４４
蛍光灯曝露の２週間後の、５０％の印刷濃度における黄色のΔＥ：
化合物 ΔＥ
ブランク（メタノールのみ）                 ２．７５
比較例１                                   ２．０６
実施例２５                                 １．５９
実施例１                                   １．４２
実施例４                                   １．００
暗がりで２週間後の、１００％の印刷濃度における紫紅色のΔＥ：
化合物 ΔＥ
ブランク（メタノールのみ）                 １．２０
実施例１                                   ０．７９
実施例２                                   ０．６２
実施例３                                   ０．４２
蛍光灯曝露の２週間後の、ブランク物品（印刷なし）のΔＥ
化合物 ΔＥ
ブランク（添加剤なし）                     ０．９５
実施例１                                   ０．２１
【０２８１】
実施例３０：印刷物品の色変化
実施例６、７及び１３の印刷物品における色の変化（ΔＥ）を、しかるべく測定した。以下のデータは、本発明の化合物が、記録媒体中に配合された場合、染料の退色を減少させるのに有用であることを示している。
蛍光灯曝露の２週間後の、１００％の印刷濃度における紫紅色のΔＥ：
化合物 ΔＥ
ブランク（メタノールのみ）                            ６．６０
実施例１(６５０ないし７００ｍｇ添加剤／ｍ2)           ４．８１
実施例１(１３００ないし１４００ｍｇ添加剤／ｍ2)       ２．５３
【国際公開パンフレット】
2004531611.tif 000050
2004531611.tif 000051
2004531611.tif 000052
2004531611.tif 000053
2004531611.tif 000054
2004531611.tif 000055
2004531611.tif 000056
2004531611.tif 000057
2004531611.tif 000058
2004531611.tif 000059
2004531611.tif 000060
2004531611.tif 000061
2004531611.tif 000062
2004531611.tif 000063
2004531611.tif 000064
2004531611.tif 000065
2004531611.tif 000066
2004531611.tif 000067
2004531611.tif 000068
2004531611.tif 000069
2004531611.tif 000070
2004531611.tif 000071
2004531611.tif 000072
2004531611.tif 000073
2004531611.tif 000074
2004531611.tif 000075
2004531611.tif 000076
2004531611.tif 000077
2004531611.tif 000078
2004531611.tif 000079
2004531611.tif 000080
2004531611.tif 000081
2004531611.tif 000082
2004531611.tif 000083
2004531611.tif 000084
2004531611.tif 000085
2004531611.tif 000086
2004531611.tif 000087
2004531611.tif 000088
2004531611.tif 000089
2004531611.tif 000090
2004531611.tif 000091
2004531611.tif 000092
2004531611.tif 000093
2004531611.tif 000094
2004531611.tif 000095
2004531611.tif 000096
2004531611.tif 000097
2004531611.tif 000098
2004531611.tif 000099
2004531611.tif 000100
2004531611.tif 000101
2004531611.tif 000102
2004531611.tif 000103
2004531611.tif 000104
2004531611.tif 000105
2004531611.tif 000106
2004531611.tif 000107
2004531611.tif 000108
2004531611.tif 000109
2004531611.tif 000110
2004531611.tif 000111
2004531611.tif 000112
2004531611.tif 000113
2004531611.tif 000114
2004531611.tif 000115
2004531611.tif 000116
2004531611.tif 000117
2004531611.tif 000118
2004531611.tif 000119
2004531611.tif 000120
2004531611.tif 000121
2004531611.tif 000122
2004531611.tif 000123
2004531611.tif 000124
2004531611.tif 000125
2004531611.tif 000126
2004531611.tif 000127
2004531611.tif 000128
2004531611.tif 000129
2004531611.tif 000130
2004531611.tif 000131
2004531611.tif 000132
【国際調査報告】
2004531611.tif 000133
2004531611.tif 000134
2004531611.tif 000135
2004531611.tif 000136